(57)【要約】  本発明は、Ａ）キャリア層と、Ｂ）バリア層と、Ｃ）内側ポリマー層とを相互に重ねられた層として備えるシート状複合体であって、当該シート状複合体は、複数の溝線を有し、複数の溝線は、当該シート状複合体を溝線に沿って折り曲げ、当該シート状複合体のシーム領域を接合することによってシームを得ることにより、閉じた容器を得ることができるように配置および構成され、閉じた容器は、屋根領域を有し、複数の溝線のうちの溝線の第１の部分が、屋根領域の第１の部分領域の周囲を少なくとも部分的に形成し、第１の部分の溝線は、屋根領域の第１の部分領域に対して、少なくとも部分的に凸状の湾曲を有し、屋根領域の第１の部分領域は、長手方向の第１の長さを有し、長手方向に対して直角な周方向の第２の長さを有し、第２の長さに対する第１の長さの比率が、０．２〜２．０の範囲内にあるシート状複合体に関する。さらに、本発明は、シート状複合体、容器前駆体、および閉じた容器の製造方法、ならびに上述の方法の製品、さらなる容器前駆体、さらなる閉じた容器、およびシート状複合体の使用に関する。【選択図】図１
2020531378.tif 000002
【特許請求の範囲】
【請求項１】
ａ）キャリア層（６０３）、
ｂ）バリア層（６０５）、および
ｃ）内側ポリマー層（６０６）
を外面（１０１）から内面（４０１）への方向に層シーケンスの互いに重ねられた層として備えるシート状複合体（１００）であって、
当該シート状複合体（１００）は、複数の溝線（１０２）を有し、前記複数の溝線（１０２）は、当該シート状複合体（１００）を前記溝線（１０２）に沿って折り曲げ、当該シート状複合体（１００）のシーム領域（１０３）を接合することによってシームを得ることにより、閉じた容器（５００）を得ることができるように配置および構成され、
前記閉じた容器（５００）は、屋根領域（５０７）を有し、
前記複数の溝線（１０２）のうちの溝線（１０４）の第１の部分が、前記屋根領域（５０７）の第１の部分領域（１０６）の周囲を少なくとも部分的に形成し、
前記第１の部分の前記溝線（１０４）は、前記屋根領域（５０７）の前記第１の部分領域（１０６）に対して、少なくとも部分的に凸状の湾曲を有し、
前記屋根領域（５０７）の前記第１の部分領域（１０６）は、長手方向（１０９）の第１の長さ（１０７）を有し、前記長手方向（１０９）に対して直角な周方向（１１０）の第２の長さ（１０８）を有し、
前記第２の長さ（１０８）に対する前記第１の長さ（１０７）の比率が、０．２〜２．０の範囲内にある、シート状複合体（１００）。
【請求項２】
当該シート状複合体（１００）は、単一の閉じた容器（５００）を製造するためのブランクである、請求項１に記載のシート状複合体（１００）。
【請求項３】
前記キャリア層（６０３）は、前記屋根領域（５０７）の前記第１の部分領域（１０６）に孔（１１１）を有する、請求項１または２に記載のシート状複合体（１００）。
【請求項４】
前記孔（１１１）は、少なくとも孔カバー層として前記バリア層（６０５）および前記内側ポリマー層（６０６）によって覆われる、請求項３に記載のシート状複合体（１００）。
【請求項５】
前記屋根領域（５０７）の前記第１の部分領域（１０６）は、第１の表面積を有し、
前記孔（１１１）は、さらなる表面積を有し、
前記さらなる表面積に対する前記第１の表面積の比率は、１．０〜４５．０の範囲内にある、請求項３または４に記載のシート状複合体（１００）。
【請求項６】
前記屋根領域（５０７）の少なくとも１つのさらなる部分領域（１１２）を有し、
前記屋根領域（５０７）の前記第１の部分領域（１０６）および前記屋根領域（５０７）の前記少なくとも１つのさらなる部分領域（１１２）は、前記閉じた容器（５００）において前記閉じた容器（５００）の前記屋根領域（５０７）を協働して形成するように配置および形成され、
前記屋根領域（５０７）の前記少なくとも１つのさらなる部分領域は、前記長手方向（１０９）の第３の長さ（１１３）を有し、
前記第３の長さ（１１３）は、前記第１の長さ（１０７）と異なる、請求項１〜５のいずれか一項に記載のシート状複合体（１００）。
【請求項７】
前記屋根領域（５０７）の少なくとも１つのさらなる部分領域（１１２）を有し、
前記屋根領域（５０７）の前記第１の部分領域（１０６）および前記屋根領域（５０７）の前記少なくとも１つのさらなる部分領域（１１２）は、前記閉じた容器（５００）において前記閉じた容器（５００）の前記屋根領域（５０７）を協働して形成するように配置および形成され、
前記屋根領域（５０７）の前記少なくとも１つのさらなる部分領域（１１２）は、前記長手方向（１０９）の第３の長さ（１１３）を有し、
前記第３の長さ（１１３）に対する前記第１の長さ（１０７）の比率は、１．０〜５．０の範囲内にある、請求項１〜６のいずれか一項に記載のシート状複合体（１００）。
【請求項８】
ａ）キャリア層（６０３）を含むシート状複合体前駆体を用意することと、
ｂ）前記シート状複合体前駆体に複数の溝線（１０２）を導入することと
を方法ステップとして含み、
前記複数の溝線（１０２）の溝線（１０２）は、前記シート状複合体前駆体から得られたシート状複合体（１００）を前記溝線（１０２）に沿って折り曲げ、前記シート状複合体（１００）のシーム領域（１０３）を接合することによってシームを得ることにより、閉じた容器（５００）を得ることができるように導入され、
前記閉じた容器（５００）は、屋根領域（５０７）を有し、
前記複数の溝線（１０２）のうちの溝線（１０４）の第１の部分が、前記屋根領域（５０７）の第１の部分領域（１０６）の周囲を少なくとも部分的に形成し、
前記第１の部分の前記溝線（１０４）は、前記屋根領域（５０７）の前記第１の部分領域（１０６）に対して、少なくとも部分的に凸状の湾曲を有し、
前記屋根領域（５０７）の前記第１の部分領域（１０６）は、長手方向（１０９）の第１の長さ（１０７）を有し、前記長手方向（１０９）に対して直角な周方向（１１０）の第２の長さ（１０８）を有し、
前記第２の長さ（１０８）に対する前記第１の長さ（１０７）の比率が、０．２〜２．０の範囲内にある、方法（７００）。
【請求項９】
請求項８に記載の方法（７００）によって得ることができるシート状複合体（１００）。
【請求項１０】
請求項１〜７または９のいずれか一項に記載のシート状複合体（１００）を備える容器前駆体（２００）。
【請求項１１】
請求項１〜７または９のいずれか一項に記載のシート状複合体（１００）を備える閉じた容器（５００）。
【請求項１２】
ａ．第１の長手方向のエッジ（１１５）およびさらなる長手方向のエッジ（１１６）を備える請求項１〜７または９のいずれか一項に記載のシート状複合体（１００）を用意することと、
ｂ．前記シート状複合体（１００）を前記複数の溝線（１０２）のうちの溝線（１０２）に沿って折り曲げることと、
ｃ．前記第１の長手方向のエッジ（１１５）を前記さらなる長手方向のエッジ（１１６）に接触させて接合し、長手方向のシーム（３０１）を得ることと
を方法ステップとして含む、方法（８００）。
【請求項１３】
請求項１２に記載の方法（８００）によって得ることができる容器前駆体（２００）。
【請求項１４】
Ａ）請求項１０または１３に記載の容器前駆体（２００）を用意することと、
Ｂ）前記容器前駆体（２００）の底部領域（５０４）を、前記シート状複合体（１００）を前記複数の溝線（１０２）のうちの溝線（１０２）に沿って折り曲げることによって形成することと、
Ｃ）前記底部領域（５０４）を閉鎖することと、
Ｄ）前記容器前駆体（２００）を食品または飲料品で満たすことと、
Ｅ）前記容器前駆体（２００）を上部領域（５０３）において閉じることにより、閉じた容器（５００）を得ることと
を方法ステップとして含む、方法（９００）。
【請求項１５】
請求項１４に記載の方法（９００）によって得ることができる閉じた容器（５００）。
【請求項１６】
食品または飲料品容器を製造するための、請求項１〜７または９のいずれか一項に記載のシート状複合体（１００）あるいは請求項１０または１３に記載の容器前駆体（２００）の使用。
【発明の詳細な説明】
【技術分野】
【０００１】
本発明は、
ａ）キャリア層、
ｂ）バリア層、および
ｃ）内側ポリマー層
を外面から内面への方向に層シーケンスの互いに重ねられた層として備えるシート状複合体であって、
当該シート状複合体は、複数の溝線を有し、複数の溝線は、当該シート状複合体を溝線に沿って折り曲げ、当該シート状複合体のシーム領域を接合することによってシームを得ることにより、閉じた容器を得ることができるように配置および構成され、閉じた容器は、屋根領域を有し、複数の溝線のうちの溝線の第１の部分が、屋根領域の第１の部分領域の周囲を少なくとも部分的に形成し、第１の部分の溝線は、屋根領域の第１の部分領域に対して、少なくとも部分的に凸状の湾曲を有し、屋根領域の第１の部分領域は、長手方向の第１の長さを有し、長手方向に対して直角な周方向の第２の長さを有し、第２の長さに対する第１の長さの比率が、０．２〜２．０の範囲内にある、シート状複合体に関する。さらに、本発明は、シート状複合体、容器前駆体、および閉じた容器の製造方法、ならびに上述の方法の製品、さらなる容器前駆体、さらなる閉じた容器、およびシート状複合体の使用に関する。
【背景技術】
【０００２】
長い間、食品および飲料品は、人間が消費する食品および飲料品であっても、動物の飼料としての製品であっても、缶または蓋によって閉じられる瓶に貯蔵することによって保存されてきた。この場合、最初に食品または飲料品ならびに容器（ここでは、瓶または缶）を別々に、それぞれできる限り殺菌し、次いで食品または飲料品を容器へと導入して容器を閉鎖することによって、貯蔵寿命を延ばすことができる。しかしながら、食品または飲料品の貯蔵寿命を延ばすこれらの方策は、長期にわたって試みられ、試験されてきたが、例えば後にさらなる殺菌が必要であるなど、一連の欠点を有する。缶および瓶は、基本的に円筒形であるため、高密度かつ省スペースな貯蔵が可能ではないという欠点を有する。さらに、缶および瓶は、本質的にかなりの重量を有し、したがって輸送におけるエネルギ消費が大きくなる。また、ガラス、ブリキ、またはアルミニウムの製造は、たとえこの目的に使用される原材料がリサイクルされたとしても、かなり大きなエネルギ消費を必要とする。瓶の場合、さらなる悪化要因は、輸送費の増大である。瓶は、通常は、ガラス工場で事前に製作され、その後に、食品および飲料品を入れる施設まで、相当の輸送量を使用して輸送しなければならない。さらに、瓶および缶は、かなりの力を費やすか、あるいは道具の助けを借りなければ開封することができず、すなわちかなり面倒なやり方でしか開くことができない。缶の場合、開封時に生じる鋭利なエッジで怪我を負うリスクが高い。瓶の場合、充てんまたは充てん済みの瓶の開封の過程において、割れたガラスが食品または飲料品に入り込む場合が頻繁に存在し、最悪の場合、食品または飲料品が消費されるときに体内の怪我につながる可能性がある。また、缶および瓶のどちらにも、食品または飲料品の中身の識別および宣伝のためのラベルが必要である。瓶や缶には、情報および宣伝メッセージを容易に直接印刷することができない。したがって、実際の印刷に加えて、紙または適切なフィルムなどの印刷のための基材、ならびに固定手段、接着剤、またはシール材が必要である。
【０００３】
食品および飲料品を最小限の劣化で長期間にわたって保管するための他のパッケージングシステムも、先行技術から知られている。これらは、シート状複合体から製造される容器であり、このシート状複合体は、ラミネートと呼ばれることも多い。この種のシート状複合体は、とりわけ国際公開第９０／０９９２６号公報に開示されているように、熱可塑性ポリマー層と、通常は容器に寸法安定性を与える厚紙または紙からなるキャリア層と、接着促進層と、バリア層と、さらなるポリマー層とから構成されることが多い。キャリア層がラミネートから製造された容器に寸法安定性を付与しているため、これらの容器は、フィルムバッグとは対照的に、上述の瓶および缶のさらなる発展形とみなされる。
【０００４】
同時に、これらのラミネート容器は、従来からの瓶および缶と比べて多くの利点をすでに有している。それにもかかわらず、これらのパッケージングシステムの場合にも、改善の機会が存在する。例えば、これらのラミネート容器は、それ自体が、比較的開けにくいことが多い。この問題に対処するために、先行技術のラミネート容器に開封補助具が設けられている。これらは、キャリア層に設けられた孔の形態であることが多いラミネートの予定破壊部位の領域に、接着によって適用されることが多い。ラミネート容器のいくつかの好都合な構成において、孔を有する容器の領域が曲がり、あるいは波打ち、すなわち完全には平坦でないという問題が発生する。これは、開封補助具の適用にとって不都合である。例えば、開封補助具が容器に充分にしっかりと接着されない状況が、製造プロセスにおいて生じ得る。例えば、開封補助具が、容器の輸送または保管の過程で外れてしまう可能性があり、これは、容器の開封が面倒になるという問題を引き起こす。また、開封補助具の容器への接着においてシールが不充分であるという状況が、製造プロセスにおいて生じる。これにより、容器の開封後に、ラミネートと適用された開封補助具との間で漏れが生じる。これにより、容器の中身を注ぎ出すときに、意図せぬ横方向の流出が生じる可能性がある。したがって、効率的かつ清潔な注ぎ出しが可能ではない。これらの問題を可能な限り回避するために、上述の不完全に平坦な容器の領域において、開封補助具を容器へと接着するために、より多くの接着剤を使用することが必要になると考えられる。これが、出発原料の消費が増えることで製造コストが高くなるがゆえに望ましくないことは、容易に明らかである。さらに、過度に大量の接着剤を使用すると、接着剤が溢れる可能性がある。溢れた接着剤が、バリア層によって覆われ、多くの場合にポリマー層によっても覆われているキャリア層の孔へと流れることで、硬化後に、開封特性を不都合に損なう可能性がある。例えば、孔カバー層がきれいに破られず、したがってきれいな注ぎ口が得られないという状況が生じうる。
【先行技術文献】
【特許文献】
【０００５】
【特許文献１】国際公開第９０／０９９２６号公報
【発明の概要】
【０００６】
一般的に言えば、本発明の目的は、先行技術から生じる欠点を少なくとも部分的に克服することである。本発明のさらなる目的は、溝に沿って折り曲げ、シールし、開封補助具を適用することによって、きわめて良好な開封性を有し、開封後に食品または飲料品をきわめてきれいに注ぎ出すことができる寸法的に安定な食品または飲料品容器をもたらすことができるラミネートを提供することである。さらに、ここで、好ましくは開封補助具を最小限の接着剤またはシール材しか使用せずに充分にしっかりと取り付けることができる。好ましくは、ここで、食品または飲料品容器は、可能な限り多数の異なる形状をとることができる。好ましくは、食品または飲料品容器は、きわめて把持性が良好な形状を有する。良好な把持性を備えた形状は、好ましくは、食品または飲料品容器の丸みを帯びた長手方向のエッジによって達成される。これに加え、あるいはこれに代えて、食品または飲料品容器は、好ましくは、容器の底部領域に対して傾斜した屋根を有する。これに関連して、本発明は、好ましくは、容器の開封および注ぎ出しの特性、開封補助具の容器への接着、あるいは両方への悪影響を最小限に抑えつつ、底部領域に対する屋根の傾斜を最大にすることを可能にする。本発明のさらなる目的は、食品または飲料品容器のきわめて良好な開封によって一定の容器サイズで最大サイズの注ぎ孔がもたらされる上述の好都合なラミネートを提供することである。本発明のさらなる目的は、溝に沿って折り曲げてシールすることにより、開封後にきわめて省スペースなやり方で処分することができる寸法的に安定な食品または飲料品容器をもたらすことができるラミネートを提供することである。本発明のさらなる目的は、上述の寸法的に安定な食品または飲料品容器を提供することである。
【０００７】
上述の目的のうちの少なくとも１つ、好ましくは２つ以上を少なくとも部分的に達成するための貢献が、独立請求項によってなされる。従属請求項が、これらの目的のうちの少なくとも１つの少なくとも部分的な達成に貢献する好ましい実施形態を提供する。
【０００８】
本発明の少なくとも１つの目的の達成への貢献が、シート状複合体１の実施形態１によってなされ、シート状複合体１の実施形態１は、
ａ）キャリア層、
ｂ）バリア層、および
ｃ）内側ポリマー層
をシート状複合体の外面からシート状複合体の内面への方向に層シーケンスの互いに重ねられた層として備え、
このシート状複合体は、複数の溝線を有し、複数の溝線は、このシート状複合体を溝線に沿って折り曲げ、このシート状複合体のシーム領域を接合することによってシームを得ることにより、閉じた容器を得ることができるように配置および構成され、閉じた容器は、屋根領域を有し、複数の溝線のうちの溝線の第１の部分が、屋根領域の第１の部分領域の周囲を少なくとも部分的に形成し、第１の部分の溝線は、屋根領域の第１の部分領域に対して、少なくとも部分的に凸状の湾曲を有し、屋根領域の第１の部分領域は、長手方向の第１の長さを有し、長手方向に対して直角な周方向の第２の長さを有し、第２の長さに対する第１の長さの比率が、０．２〜２．０の範囲内にある。好ましくは、第２の長さに対する第１の長さの比率は、０．２〜１．８、より好ましくは０．２〜１．６、より好ましくは０．２〜１．４、より好ましくは０．３〜１．２、より好ましくは０．４〜１．０、より好ましくは０．５〜０．９、より好ましくは０．６〜０．９、最も好ましくは０．６〜０．８の範囲内である。
【０００９】
本発明の実施形態２において、シート状複合体１は、実施形態１に従って構成され、シート状複合体は、単一の閉じた容器の製造のためのブランクである。
【００１０】
本発明の実施形態３において、シート状複合体１は、実施形態１または２に従って構成され、キャリア層は、屋根領域の第１の部分領域に孔を有する。
【００１１】
本発明の実施形態４において、シート状複合体１は、実施形態３に従って構成され、孔は、少なくとも孔カバー層としてバリア層および内側ポリマー層によって覆われる。好ましくは、孔は、外側ポリマー層またはポリマー中間層あるいは両方によってさらに覆われる。本明細書において、孔を覆う層は、孔カバー層と呼ばれる。少なくとも２つの孔カバー層が存在する場合、孔における孔カバー層は、好ましくは孔内で互いに接合された層の層シーケンスを形成する。
【００１２】
本発明の実施形態５において、シート状複合体１は、実施形態３または４に従って構成され、屋根領域の第１の部分領域は、第１の表面積を有し、孔は、さらなる表面積を有し、さらなる表面積に対する第１の表面積の比率は、１．０〜４５．０の範囲内にある。好ましい実施形態において、さらなる表面積に対する第１の表面積の比率は、１．５〜４０．０、好ましくは２．０〜３８．０、最も好ましくは３．０〜３５．０の範囲内にある。さらなる好ましい実施形態において、さらなる表面積に対する第１の表面積の比率は、１．５〜１５．０、好ましくは１．５〜１０．０、より好ましくは１．５〜８．０、より好ましくは２．０〜７．０、より好ましくは３．０〜６．０、最も好ましくは３．５〜５．５の範囲内にある。あるいは、好ましくは、さらなる表面積に対する第１の表面積の比は、１５．０〜４５．０、好ましくは１７．０〜４３．０、より好ましくは１９．０〜４０．０、より好ましくは２０．０〜３８．０、最も好ましくは２２．０〜３６．０の範囲内にある。第１およびさらなる表面積についてのこれらの数字に関して、第１の表面積は、好ましくはさらなる表面積を含み、すなわち孔の表面積は、屋根領域の第１の部分領域の表面積の決定に含まれ、差し引かれない。
【００１３】
本発明の実施形態６において、シート状複合体１は、上述の実施形態のいずれかに従って構成され、シート状複合体は、屋根領域の少なくとも１つのさらなる部分領域を有し、屋根領域の第１の部分領域および屋根領域の少なくとも１つのさらなる部分領域は、閉じた容器において閉じた容器の屋根領域を協働して形成するように配置および形成され、屋根領域の少なくとも１つのさらなる部分領域は、長手方向の第３の長さを有し、第３の長さは、第１の長さと異なる。好ましくは、第３の長さは、第１の長さよりも短い。好ましくは、第３の長さは、第１の長さよりも少なくとも５ｍｍ、より好ましくは少なくとも８ｍｍ、最も好ましくは少なくとも１０ｍｍ短い。この場合、第１の長さと第３の長さとの間の差は、好ましくは、シート状複合体から製造される容器の屋根領域の傾斜に影響を与える。
【００１４】
本発明の実施形態７において、シート状複合体１は、上述の実施形態のいずれかに従って構成され、シート状複合体は、屋根領域の少なくとも１つのさらなる部分領域を有し、屋根領域の第１の部分領域および屋根領域の少なくとも１つのさらなる部分領域は、閉じた容器において閉じた容器の屋根領域を協働して形成するように配置および形成され、屋根領域の少なくとも１つのさらなる部分領域は、長手方向の第３の長さを有し、第３の長さに対する第１の長さの比率は、１．０〜５．０、好ましくは１．０〜４．５、より好ましくは１．０〜４．０、より好ましくは１．０〜３．５、より好ましくは１．０〜３．０、より好ましくは１．１〜２．８、より好ましくは１．２〜２．７、より好ましくは１．３〜２．６、より好ましくは１．３〜２．５、最も好ましくは１．４〜２．４の範囲内にある。第３の長さに対する第１の長さの比率が大きいほど、好ましくは、シート状複合体から製造される容器の屋根領域の傾斜が大きい。
【００１５】
本発明の実施形態８において、シート状複合体１は、上述の実施形態のいずれかに従って構成され、複数の溝線の溝線は、シート状複合体の外面に線形なくぼみを少なくとも部分的に含む。好ましい線形なくぼみは、材料の線形な変位である。好ましくは、複数の溝線の溝線は、シート状複合体の外面上の線形なくぼみの形態をとる。さらに好ましくは、複数の溝線の溝線は、シート状複合体の内面に膨らみを有する。
【００１６】
本発明の実施形態９において、シート状複合体１は、上述の実施形態のいずれかに従って構成され、屋根領域の第１の部分領域は、周方向において、複数の溝線の溝線によって少なくとも部分的に境界付けられた少なくとも３つ、好ましくは少なくとも４つの三角形領域からそれぞれなる２つのグループの間に配置される。好ましくは、それぞれの場合に、複数の溝線の溝線によって少なくとも部分的に境界付けられた３つ、より好ましくは４つの三角形領域は、屋根領域の第１の部分領域と屋根領域の第１のさらなる部分領域との間および屋根領域の第１の部分領域と屋根領域の第２のさらなる部分領域との間に配置される。
【００１７】
本発明の実施形態１０において、シート状複合体１は、上述の実施形態のいずれかに従って構成され、シート状複合体は、外側ポリマー層をさらに含み、外側ポリマー層は、キャリア層のバリア層から遠い側においてキャリア層に重なる。好ましい実施形態において、外側ポリマー層は、キャリア層に隣接する。外側ポリマー層は、好ましくは、いずれの場合も外側ポリマー層の重量に基づいて、少なくとも５０重量％の程度まで、より好ましくは少なくとも６０重量％の程度まで、さらにより好ましくは少なくとも７０重量％の程度まで、さらにより好ましくは少なくとも８０重量％の程度まで、最も好ましくは少なくとも９０重量％の程度までポリエチレンまたはポリプロピレンあるいは両方を含む。
【００１８】
本発明の実施形態１１において、シート状複合体１は、実施形態１０に従って構成され、外側ポリマー層は、いずれの場合も外側ポリマー層の重量に基づいて、少なくとも５０重量％の程度まで、より好ましくは少なくとも６０重量％の程度まで、さらにより好ましくは少なくとも７０重量％の程度まで、さらにより好ましくは少なくとも８０重量％の程度まで、最も好ましくは少なくとも９０重量％の程度までＬＤＰＥを含む。
【００１９】
本発明の実施形態１２において、シート状複合体１は、実施形態１０または１１に従って構成され、外側ポリマー層に、外側ポリマー層のキャリア層から遠い側または外側ポリマー層のキャリア層に面する側において、カラー適用、好ましくは装飾が重ねられる。上述の両方の配置において、カラー適用は、好ましくは外側ポリマー層に隣接する。好ましくは、カラー適用は、少なくとも１つの着色剤、より好ましくは少なくとも２つ、より好ましくは少なくとも３つ、より好ましくは少なくとも４つ、さらにより好ましくは少なくとも５つ、最も好ましくは少なくとも６つの着色剤を含む。上述の着色剤は、好ましくはそれぞれが異なる色を有する。
【００２０】
本発明の実施形態１３において、シート状複合体１は、上述の実施形態のいずれかに従って構成され、シート状複合体は、キャリア層とバリア層との間にポリマー中間層を含む。
【００２１】
本発明の実施形態１４において、シート状複合体１は、上述の実施形態のいずれかに従って構成され、内側ポリマー層、ポリマー中間層、および外側ポリマー層からなる群から選択される１つ、あるいはこれらのうちの少なくとも２つの組み合わせが、ポリエチレンまたはポリプロピレンあるいは両者の混合物を含み、好ましくはポリエチレンまたはポリプロピレンあるいは両者の混合物からなる。好ましくは、内側ポリマー層、ポリマー中間層、および外側ポリマー層からなる群から選択される１つ、あるいはこれらのうちの少なくとも２つの組み合わせが、いずれの場合もそれぞれの層の重量に基づいて、少なくとも５０重量％の程度まで、好ましくは少なくとも６０重量％の程度まで、より好ましくは少なくとも７０重量％の程度まで、さらにより好ましくは少なくとも８０重量％の程度まで、最も好ましくは少なくとも９０重量％の程度まで、ポリエチレンまたはポリプロピレンあるいは両者の混合物を含む。
【００２２】
本発明の実施形態１５において、シート状複合体１は、上述の実施形態のいずれかに従って構成され、キャリア層は、厚紙、板紙、および紙からなる群から選択される１つ、あるいはこれらのうちの少なくとも２つの組み合わせを含み、好ましくは厚紙、板紙、および紙からなる群から選択される１つ、あるいはこれらのうちの少なくとも２つの組み合わせからなる。
【００２３】
本発明の実施形態１６において、シート状複合体１は、上述の実施形態のいずれかに従って構成され、バリア層は、プラスチック、金属、および金属酸化物からなる群から選択される１つ、あるいはこれらのうちの少なくとも２つの組み合わせを含み、好ましくはプラスチック、金属、および金属酸化物からなる群から選択される１つ、あるいはこれらのうちの少なくとも２つの組み合わせからなる。
【００２４】
本発明の少なくとも１つの目的の達成への貢献が、方法１の実施形態１によってなされ、方法１の実施形態１は、
ａ）キャリア層を含むシート状複合体前駆体を用意することと、
ｂ）シート状複合体前駆体に複数の溝線を導入することと
を方法ステップとして含み
複数の溝線の溝線は、シート状複合体前駆体から得られたシート状複合体を溝線に沿って折り曲げ、シート状複合体のシーム領域を接合することによってシームを得ることにより、閉じた容器を得ることができるように導入され、閉じた容器は、屋根領域を有し、複数の溝線のうちの溝線の第１の部分が、屋根領域の第１の部分領域の周囲を少なくとも部分的に形成し、第１の部分の溝線は、屋根領域の第１の部分領域に対して、少なくとも部分的に凸状の湾曲を有し、屋根領域の第１の部分領域は、長手方向の第１の長さを有し、長手方向に対して直角な周方向の第２の長さを有し、第２の長さに対する第１の長さの比率が、０．２〜２．０の範囲内にある。好ましくは、第２の長さに対する第１の長さの比率は、０．２〜１．８、より好ましくは０．２〜１．６、より好ましくは０．２〜１．４、より好ましくは０．３〜１．２、より好ましくは０．４〜１．０、より好ましくは０．５〜０．９、より好ましくは０．６〜０．９、最も好ましくは０．６〜０．８の範囲内である。好ましくは、キャリア層は、本発明によるシート状複合体１の実施形態のいずれかに従って構成および配置される。方法１は、好ましくは、シート状複合体の製造方法である。好ましいシート状複合体は、食品または飲料品容器を製造するように設計される。
【００２５】
本発明の実施形態２において、方法１は、方法１の実施形態１に従って構成され、この方法は、
ｃ）キャリア層にバリア層を重ねること、
ｄ）バリア層のキャリア層から遠い側において、バリア層に内側ポリマー層を重ねることによって、シート状複合体を得ることと
を方法ステップとしてさらに含む。
【００２６】
好ましくは、バリア層は、本発明によるシート状複合体１の実施形態のいずれかに従って構成および配置される。バリア層との重ね合わせは、好ましくはラミネーションの形態で達成される。
【００２７】
本発明の実施形態３において、方法１は、方法１の実施形態２に従って構成され、方法ステップｂ）およびｃ）の間において、キャリア層に、キャリア層のバリア層から遠い側において、外側ポリマー層が重ねられる。好ましくは、外側ポリマー層は、本発明によるシート状複合体１の実施形態のいずれかに従って構成および配置される。外側ポリマー層との重ね合わせは、好ましくは、外側ポリマー層を得ることができる外側ポリマー組成物を押し出すことによって達成される。
【００２８】
本発明の実施形態４において、方法１は、方法１の実施形態２または３に従って構成され、方法ステップｃ）において、ポリマー中間層が、キャリア層とバリア層との間に導入される。好ましくは、ポリマー中間層は、本発明によるシート状複合体１の実施形態のいずれかに従って構成および配置される。
【００２９】
本発明の実施形態５において、方法１は、方法１の実施形態１に従って構成され、方法ステップａ）におけるシート状複合体前駆体は、
Ａ．キャリア層、
Ｂ．バリア層、および
Ｃ．内側ポリマー層
をシート状複合体前駆体の外面からシート状複合体前駆体の内面への方向に層シーケンスの互いに重ねられた層の形態で備え、方法ステップｂ）においてシート状複合体が得られる。好ましくは、キャリア層、バリア層、または内側ポリマー層、あるいは上述のうちの少なくとも２つの組み合わせは、本発明のシート状複合体１の実施形態のいずれかに従って構成および配置される。
【００３０】
本発明の実施形態６において、方法１は、方法１の実施形態５に従って構成され、方法ステップａ）におけるシート状複合体前駆体は、外面を向いた側においてキャリア層に重なる外側ポリマー層をさらに含む。好ましくは、外側ポリマー層は、本発明によるシート状複合体１の実施形態のいずれかに従って構成および配置される。
【００３１】
本発明の実施形態７において、方法１は、方法１の実施形態５または６に従って構成され、方法ステップａ）におけるシート状複合体前駆体は、キャリア層とバリア層との間にポリマー中間層をさらに含む。好ましくは、ポリマー中間層は、本発明によるシート状複合体１の実施形態のいずれかに従って構成および配置される。
【００３２】
本発明の実施形態８において、方法１は、方法１の実施形態１および５〜７のいずれかに従って構成され、この方法は、方法ステップａ）の後に、シート状複合体前駆体を所定のサイズに切断して単一の閉じた容器の製造のためのブランクを形成することをさらに含む。好ましくは、上述のサイズへの切断は、方法ステップｂ）の後に行われる。
【００３３】
本発明の実施形態９において、方法１は、方法１の実施形態２〜８のいずれかに従って構成され、方法ステップｂ）において、複数の溝線の溝線の導入は、シート状複合体のキャリア層のバリア層から遠い側に、複数の線形なくぼみを導入する形態で達成される。好ましくは、導入は、少なくとも１つの溝付けツールを、シート状複合体のバリア層から遠い側においてシート状複合体前駆体に接触させ、好ましくは同時にシート状複合体前駆体の反対側にも接触させることによって達成される。シート状複合体前駆体の好ましくは線形な領域が、好ましくは、上述の反対側の溝付けツールの凹部に取り込まれる。ここで、この領域は、好ましくは凹部へと押し込まれる。このようにして、線形なくぼみは、好ましくは線形な材料変位の形態で得られる。好ましい溝付けツールは、２つの部分からなる構造である。したがって、溝付けツールは、好ましくは、凹部を有する１つの部分と、シート状複合体前駆体を凹部に押し込むように設計されたさらなる部分とを含む。したがって、２つの部分は、好ましくは互いに噛み合う設計である。
【００３４】
本発明の実施形態１０において、方法１は、方法１の実施形態６〜９のいずれかに従って構成され、方法ステップａ）におけるシート状複合体前駆体は、外側ポリマー層のキャリア層から遠い側において外側ポリマー層に重なるカラー適用をさらに含む。好ましくは、カラー適用は、本発明によるシート状複合体１の実施形態のいずれかに従って構成および配置される。
【００３５】
本発明の実施形態１１において、方法１は、方法１の実施形態１〜４および９のいずれかに従って構成され、シート状複合体前駆体は、キャリア層に重なるカラー適用をさらに含む。好ましくは、カラー適用は、本発明によるシート状複合体１の実施形態のいずれかに従って構成および配置される。好ましくは、カラー適用は、キャリア層のバリア層から遠い側においてキャリア層に重なる。
【００３６】
本発明の少なくとも１つの目的の達成への貢献は、方法１によって方法１の実施形態１〜１１のいずれかに従って得ることができるシート状複合体２の実施形態１によってなされる。
【００３７】
本発明の目的の少なくとも１つの達成への貢献は、いずれの場合も上述の実施形態のいずれかによるシート状複合体１または２を含む容器前駆体１の実施形態１によってなされる。
【００３８】
本発明の実施形態２において、容器前駆体１は、容器前駆体１の実施形態１に従って構成され、シート状複合体は、少なくとも２つの折り目、好ましくは少なくとも３つの折り目、より好ましくは少なくとも４つの折り目を備える。
【００３９】
本発明の実施形態３において、容器前駆体１は、容器前駆体１の実施形態１または２に従って構成され、シート状複合体は、第１の長手方向のエッジおよびさらなる長手方向のエッジを備え、第１の長手方向のエッジがさらなる長手方向のエッジに接合されることで、容器前駆体の長手方向のシームが形成される。
【００４０】
本発明の実施形態４において、容器前駆体１は、容器前駆体１の実施形態３に従って構成され、シート状複合体は、屋根領域の２つのさらなる部分領域を含み、屋根領域の２つのさらなる部分領域は、長手方向のシームによって互いに接合される。
【００４１】
本発明の少なくとも１つの目的の達成への貢献は、いずれの場合も上述の実施形態のいずれかによるシート状複合体１または２を備える閉じた容器１の実施形態１によってなされる。好ましくは、本発明による閉じた容器は、食品または飲料品容器である。
【００４２】
本発明の実施形態２において、閉じた容器１は、閉じた容器１の実施形態１に従って構成され、屋根領域の第１の部分領域および屋根領域の少なくとも１つのさらなる部分領域は、閉じた容器において屋根領域を形成する。
【００４３】
本発明の実施形態３において、閉じた容器１は、閉じた容器１の実施形態１または２に従って構成され、閉じた容器は、屋根領域に接合された開封補助具を備える。
【００４４】
本発明の実施形態４において、閉じた容器１は、閉じた容器１の実施形態１〜３のいずれかに従って構成され、屋根領域の第１の部分領域および屋根領域の少なくとも１つのさらなる部分領域の各々は、屋根シーム領域に隣接し、屋根領域の第１の部分領域および屋根領域の少なくとも１つのさらなる部分領域は、閉じた容器において屋根シームによって互いに接合され、屋根シーム領域は、屋根シームにおいて互いに接合される。好ましくは、屋根シームは、フィンシームの形態をとる。屋根シーム領域は、ここではフィンとも呼ばれる。
【００４５】
本発明の実施形態５において、閉じた容器１は、閉じた容器１の実施形態１〜４のいずれかに従って構成され、閉じた容器は、食品または飲料品を含む。
【００４６】
本発明の実施形態６において、閉じた容器１は、閉じた容器１の実施形態１〜５のいずれかに従って構成され、シート状複合体が、第１の長手方向のエッジおよびさらなる長手方向のエッジを備え、第１の長手方向のエッジがさらなる長手方向のエッジに接合されることで、閉じた容器の長手方向のシームが形成される。
【００４７】
本発明の実施形態７において、閉じた容器１は、閉じた容器１の実施形態６に従って構成され、シート状複合体が、屋根領域の２つのさらなる部分領域を含み、屋根領域の２つのさらなる部分領域は、長手方向のシームによって互いに接合される。
【００４８】
本発明の少なくとも１つの目的の達成への貢献は、方法２の実施形態１によってなされ、方法２の実施形態１は、
ａ．いずれの場合も上述の実施形態のいずれかによる第１の長手方向のエッジおよびさらなる長手方向のエッジを備えるシート状複合体１または２を用意することと、
ｂ．シート状複合体を複数の溝線のうちの溝線に沿って折り曲げることと、
ｃ．第１の長手方向のエッジをさらなる長手方向のエッジに接触させて接合し、長手方向のシームを得ることと
を方法ステップとして含む。
【００４９】
方法２は、好ましくは、容器前駆体の製造方法である。好ましい容器前駆体は、食品または飲料品容器の前駆体である。方法ステップｃ．における接合は、好ましくはシールの形態で、好ましくはいずれの場合もシーラントとしての内側ポリマー層または外側ポリマー層あるいは両方によって達成される。
【００５０】
本発明の少なくとも１つの目的の達成への貢献は、方法２によって方法２の実施形態１に従って得ることができる容器前駆体２の実施形態１によってなされる。
【００５１】
本発明の少なくとも１つの目的の達成への貢献は、
Ａ）容器前駆体１または２を、いずれの場合も上述の実施形態のいずれかに従って用意することと、
Ｂ）容器前駆体の底部領域を、複数の溝線のうちの溝線に沿ってシート状複合体を折り曲げることによって形成することと、
Ｃ）底部領域を閉鎖することと、
Ｄ）容器前駆体を食品または飲料品で満たすことと、
Ｅ）容器前駆体を上部領域において閉じることにより、閉じた容器を得ることと
を方法ステップとして含む方法３の実施形態１によってなされる。
【００５２】
方法３は、好ましくは、閉じた容器の製造方法である。好ましい閉じた容器は、食品または飲料品容器である。方法ステップＣ）における閉鎖は、好ましくはシール、より好ましくは熱風シールを含む。方法ステップＥ）における閉鎖は、好ましくは、シール、より好ましくは超音波シールを含む。これに代え、あるいはこれに加えて、好ましくは、方法ステップＥ）におけるシールは、シーラントとしての内側ポリマー層によって達成される。さらに好ましくは、方法ステップＥ）において、屋根シームは、好ましくは屋根シームの第１の部分領域に隣接する屋根シーム領域を屋根シームの少なくとも１つのさらなる部分領域に隣接する屋根シーム領域に接触させて接合することによって形成される。方法ステップＢ）〜Ｅ）は、好ましくは充てん機において実施される。方法ステップＤ）の前に、容器前駆体は、好ましくは少なくとも部分的に、より好ましくは内部について滅菌される。
【００５３】
本発明の実施形態２において、方法３は、方法３の実施形態１に従って構成され、方法ステップＣ）またはＥ）あるいは両方における閉鎖は、シート状複合体のシーム領域を接合することによって達成される。好ましい接合方法は、シールである。好ましくは、閉じた容器は、シート状複合体と一体に形成されていない蓋または底部あるいはいずれも含まない。好ましくは、この方法は、方法ステップＡ）およびＢ）の間に、容器前駆体を成形することを含み、好ましくは成形された容器前駆体を好ましくはマンドレルホイールのマンドレルへと配置することをさらに含む。好ましくは、方法ステップＢ）〜Ｅ）は、充てん機において実施される。好ましい充てん機は、マンドレルホイールを含む。
【００５４】
本発明の実施形態３において、方法３は、方法３の実施形態１または２に従って構成され、方法ステップＢ）における折り曲げの最中のシート状複合体の少なくとも一部は、１０〜５０℃、好ましくは１５〜４０℃、より好ましくは１６〜３０℃、最も好ましくは１８〜２５℃の範囲内の温度を有する。
【００５５】
本発明の実施形態４において、方法３は、方法３の実施形態１〜３のいずれかに従って構成され、方法ステップＣ）またはＥ）あるいは両方における閉鎖は、シールを含み、シールは、照射、高温固体との接触、機械的振動の誘発、および高温ガスとの接触からなる群から選択される１つ、あるいはこれらのうちの少なくとも２つの組み合わせによって達成される。この場合、方法ステップＥ）におけるシール方法とは異なる上述の群からのシール方法を、方法ステップＣ）において使用してもよく、逆も同様である。しかしながら、同じシール方法を使用することも可能である。
【００５６】
本発明の実施形態５において、方法３は、方法３の実施形態１〜４のいずれかに従って構成され、この方法は、方法ステップＦ）をさらに含み、方法ステップＦ）において、閉じた容器の屋根領域が開封補助具に接合される。好ましくは、閉じた容器は、開封補助具がキャリア層の孔を覆うように、開封補助具に接合される。好ましい開封補助具は、例えば切断リングなどの切断ツールである。さらに好ましくは、開封補助具は蓋を含むことができる。
【００５７】
本発明の少なくとも１つの目的の達成への貢献は、方法３によって方法３の実施形態１〜５のいずれかに従って得ることができる閉じた容器２の実施形態１によってなされる。
【００５８】
本発明の少なくとも１つの目的の達成への貢献は、いずれの場合も上述の実施形態のいずれかによるシート状複合体１または２あるいはいずれの場合も上述の実施形態のいずれかによる容器前駆体１または２の食品または飲料品容器を製造するための使用の実施形態１によってなされる。食品または飲料品容器は、好ましくは、シート状複合体の屋根領域に接合された開封補助具を含む。
【００５９】
例えばシート状複合体１について、本発明の１つのカテゴリにおいて好ましいとして説明される特徴は、本発明のさらなるカテゴリの実施形態においても同様に好ましい。
溝線
【００６０】
溝線は、シート状複合体の線状の折り曲げ補助部である。これは、好ましくは、例えば線状の材料の変位など、線状の凹部の形態をとる。ここで「線状」とは、好ましくは、凹部または材料の変位が、凹部または材料の変位の幅よりも少なくとも３倍、好ましくは５倍、より好ましくは１０倍より大きい長さを有することを意味する。この場合、とくに断らない限り、溝線は、直線状または曲線状であってよく、あるいは直線状の部分と曲線状の部分とを有することができる。曲線状の溝線は、凸状の湾曲または凹状の湾曲あるいはそれぞれの部分を有することができる。溝線は、好ましくは、溝線に沿った折り目の形成に適する。ここで、溝線は、正確に配置されたきれいな折り目を得ることができる折り曲げの経路を示す。
長手方向、周方向
【００６１】
長手方向は、シート状複合体から形成される容器前駆体または閉じた容器の底部領域から上部領域へと延びる。シート状複合体において、長手方向は、必須ではないが好ましくは容器前駆体または閉じた容器の長手方向のエッジを形成する長手方向の折り目を生み出すことができる長手方向の溝に好ましくは平行である。好ましくは、シート状複合体の長手方向は、シート状複合体から製造される閉じた容器の高さに沿って延びる方向である。周方向は、シート状複合体の複合体平面において、シート状複合体の長手方向に対して直角に延びる。したがって、シート状複合体から製造される容器前駆体または閉じた容器の周方向は、容器前駆体または閉じた容器の周囲に沿って延びる。
屋根領域
【００６２】
シート状複合体から形成された閉じた容器は、容器が直立している場合、好ましくは横方向においてシェル領域によって境界付けられ、下方向において底部領域によって境界付けられ、上方向において屋根領域によって境界付けられる。ここで、シェル領域は、好ましくは底部領域を屋根領域に接続する。したがって、シート状複合体の屋根領域は、シート状複合体から製造される閉じた容器において、この閉じた容器が直立しているときにこの閉じた容器を上方向において境界付けるすべての領域の合計として形成される。これに関連して、シート状複合体のシーム領域は、好ましくは、通常は閉じた容器においてシート状複合体の追加の層を形成するがゆえに、屋根領域の一部を形成しない。屋根領域の部分領域は、好ましくは、シート状複合体から製造される閉じた容器の屋根領域を形成する溝線によって少なくとも部分的に境界付けられたシート状複合体の領域であり、上述のように、シーム領域は、好ましくはそのような部分領域とみなされない。ここで、シーム領域は、シート状複合体から閉じた容器を製造するために、閉じた容器の壁を形成するように意図されたシート状複合体の領域（壁領域）を互いに接合するシームを形成するように、さらなるシーム領域としてのシート状複合体のさらなる領域に接触して接合されるように意図されたシート状複合体の領域である。そのようなシームは、閉じた容器において、好ましくは、長手方向のシーム、本明細書において屋根シームとも呼ばれる上部領域を閉じる上部領域のシーム、および底部領域を閉じる底部領域のシームとして存在する。シームを製造すべく接合される２つのシーム領域が、最初にそれぞれの隣接する壁領域に対して典型的にはほぼ直角に折り曲げられ、次いでシーム領域の２つの内面が互いに接触させられて接合される場合、シームによって接合された２つの壁領域の間にフィンの様相で突出するシームが典型的に形成される。このようなシームは、フィンシームとも呼ばれる。フィンシームは、典型的には、突出が最小限になるように、閉じた容器において可能な限り平たく折り返され、容器の壁に接合される。屋根シームは、好ましくはフィンシームである。屋根シーム領域は、好ましくは、さらなる屋根シーム領域への接触および接合によって閉じた容器に屋根シームを形成するように意図されたシーム領域である。屋根シームは、屋根シームの少なくとも２つの部分領域が互いに接合されるシームである。長手方向のシームは、好ましくは、長手方向に延び、シート状複合体の第１の長手方向のエッジをさらなる長手方向のエッジに接続する。好ましくは、第１の長手方向のエッジを折り曲げてさらなる長手方向のエッジに接合することによって長手方向のシームを形成することにより、シート状複合体からシェル状の容器前駆体を得ることができる。長手方向のシームは、好ましくは、フィンシームの形態をとらない。代わりに、長手方向のシームにおいて、シーム領域の内面は、さらなるシーム領域の外面に接触させられて接合される。結果として、２つのシーム領域は、お互いに対して比較的平たく位置し、フィンのように突出することはない。
シート状複合体の各層
【００６３】
２つの層は、相互の接着がファンデルワールス引力を超えるときに互いに接合される。互いに接合された層は、好ましくは、互いにシール、互いに接着、および互いに押し付け、あるいはこれらのうちの少なくとも２つの組み合わせからなる群から選択されるカテゴリに属する。とくに断らない限り、層シーケンスにおいて、層同士は、互いに間接的に続くことができ、すなわち１つまたは少なくとも２つの中間層を有することができ、あるいは互いに直接的に続くことができ、すなわち中間層を有さなくてよい。これは、とくには或る層が別の層に重なるという表現形式に当てはまる。層シーケンスが列挙された層を含むという表現形式は、少なくとも指定された層が指定されたシーケンスに存在することを意味する。この表現形式は、必ずしもこれらの層が互いに直接続くことを意味しない。２つの層が互いに隣接するという表現形式は、これら２つの層が互いに直接続き、すなわち中間層を有さないことを意味する。しかしながら、この表現形式は、２つの層が互いに接合されているか否かを特定しない。代わりに、これら２つの層は、互いに接触していてもよい。
ポリマー層
【００６４】
「ポリマー層」という用語は、以下では、とりわけ内側ポリマー層、外側ポリマー層、およびポリマー中間層を指す。ここで、ポリマー中間層は、キャリア層とバリア層との間のポリマー層を指す。好ましいポリマーは、ポリオレフィンである。ポリマー層は、さらなる成分を有し得る。ポリマー層は、好ましくは、押し出し法にてシート状複合体に導入または適用される。ポリマー層のさらなる成分は、好ましくは、層として塗布されるときのポリマー溶融物の挙動に悪影響を及ぼさない成分である。さらなる成分は、例えば、金属塩などの無機化合物、またはさらなる熱可塑性物質などのさらなるポリマーであってよい。しかしながら、さらなる成分がフィラーまたは顔料、例えばカーボンブラックまたは金属酸化物であることも考えられる。さらなる成分に適した熱可塑性物質として、とくには、良好な押し出し性によって容易に加工可能な熱可塑性物質が挙げられる。これらのうち、連鎖重合によって得られるポリマーが好適であり、とくにはポリエステルまたはポリオレフィンが好適であり、とりわけ環状オレフィンコポリマー（ＣＯＣ）または多環式オレフィンコポリマー（ＰＯＣ）、とくにはポリエチレンおよびポリプロピレン、とくにはポリエチレンがきわめて好ましい。ポリエチレンのなかでも、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、超低密度ポリエチレン（ＶＬＤＰＥ）、およびポリエチレン（ＰＥ）、ならびにこれらの少なくとも２つの組み合わせが好ましい。少なくとも２つの熱可塑性物質の混合物を使用することも可能である。好適なポリマー層は、１〜２５ｇ／１０分の範囲内、好ましくは２〜２０ｇ／１０分の範囲内、とくに好ましくは２．５〜１５ｇ／１０分の範囲内のメルトフローレート（ＭＦＲ）を有し、０．８９０ｇ／ｃｍ３〜０．９８０ｇ／ｃｍ３の範囲内、好ましくは０．８９５ｇ／ｃｍ３〜０．９７５ｇ／ｃｍ３の範囲内、さらに好ましくは０．９００ｇ／ｃｍ３〜０．９７０ｇ／ｃｍ３の範囲内の密度を有する。ポリマー層は、好ましくは、８０〜１５５℃の範囲内、好ましくは９０〜１４５℃の範囲内、とくに好ましくは９５〜１３５℃の範囲内の少なくとも１つの溶融温度を有する。
内側ポリマー層
【００６５】
内側ポリマー層に関する以下の詳細は、本発明のすべてのカテゴリの内側ポリマー層に当てはまる。内側ポリマー層は、熱可塑性ポリマーをベースとし、微粒子の無機固体を含んでもよい。しかしながら、内側ポリマー層は、それぞれの場合において内側ポリマー層の総重量に基づいて、少なくとも７０重量％、好ましくは少なくとも８０重量％、より好ましくは少なくとも９５重量％の程度まで１つ以上の熱可塑性ポリマーを含むことが好ましい。好ましくは、内側ポリマー層のポリマーまたはポリマー混合物は、０．９００〜０．９８０ｇ／ｃｍ３の範囲内、とくに好ましくは０．９００〜０．９６０ｇ／ｃｍ３の範囲内、最も好ましくは０．９００〜０．９４０ｇ／ｃｍ３の範囲内の密度（ＩＳＯ  １１８３−１：２００４による）を有する。ポリマーは、好ましくは、ポリオレフィン、ｍポリマー、または両者の組み合わせである。内側ポリマー層は、好ましくは、ポリエチレンまたはポリプロピレンあるいは両方を含む。これに関連して、とくに好ましいポリエチレンは、ＬＤＰＥである。好ましくは、内側ポリマー層は、ポリエチレン、ポリプロピレン、または両方をそれぞれの場合において内側ポリマー層の総重量に基づいて少なくとも３０重量％、より好ましくは少なくとも４０重量％、最も好ましくは少なくとも５０重量％の割合で含む。これに加え、あるいはこれに代えて、内側ポリマー層は、好ましくはＨＤＰＥを、それぞれの場合において内側ポリマー層の総重量に基づいて少なくとも５重量％、より好ましくは少なくとも１０重量％、より好ましくは少なくとも１５重量％、最も好ましくは少なくとも２０重量％の割合で含む。上述のポリマーのうちの１つ以上に加え、あるいはこれに代えて、内側ポリマー層は、好ましくは、メタロセン触媒によって調製されたポリマー、好ましくはｍＰＥを含む。好ましくは、内側ポリマー層は、ｍＰＥを、それぞれの場合において内側ポリマー層の総重量に基づいて少なくとも３重量％、より好ましくは少なくとも５重量％の割合で含む。この場合、内側ポリマー層は、例えば少なくともＬＤＰＥおよびｍＰＥの部分、あるいは少なくともＬＤＰＥおよびＨＤＰＥの部分など、ポリマーブレンドにおいて上述のポリマーのうちの２つ以上、好ましくは２つまたは３つを含むことができる。加えて、内側ポリマー層は、好ましくは内側ポリマー層を形成する相互に重ねられた２つ以上、好ましくは３つのサブ層を含むことができる。サブ層は、好ましくは、共押し出しによって得られた層である。
【００６６】
シート状複合体の好ましい構成において、内側ポリマー層は、シート状複合体の外面からシート状複合体の内面への方向に、第１のサブ層およびさらなるサブ層を含み、第１のサブ層は、いずれの場合も第１のサブ層の重量に基づいて、少なくとも５０重量％、好ましくは少なくとも６０重量％、より好ましくは少なくとも７０重量％、さらにより好ましくは少なくとも８０重量％、最も好ましくは少なくとも９０重量％の割合のＬＤＰＥを含み、さらなるサブ層は、ＬＤＰＥおよびｍＰＥを含むブレンドを含み、ブレンドは、いずれの場合もブレンドの重量に基づいて、少なくとも３０重量％、好ましくは少なくとも４０重量％、より好ましくは少なくとも５０重量％、さらにより好ましくは少なくとも６０重量％、最も好ましくは少なくとも６５重量％の割合のＬＤＰＥと、少なくとも１０重量％、好ましくは少なくとも１５重量％、より好ましくは少なくとも２０重量％、最も好ましくは少なくとも２５重量％の割合のｍＰＥとを含む。この場合、さらなるサブ層は、好ましくはブレンドを、いずれの場合もさらなるサブ層の重量に基づいて、少なくとも５０重量％、好ましくは少なくとも６０重量％、より好ましくは少なくとも７０重量％、さらにより好ましくは少なくとも８０重量％、最も好ましくは少なくとも９０重量％の割合で含む。より好ましくは、さらなるサブ層は、ブレンドからなる。
【００６７】
シート状複合体のさらなる好ましい構成において、内側ポリマー層は、シート状複合体の外面からシート状複合体の内面への方向に、第１のサブ層、第２のサブ層、および第３のサブ層を含み、第１のサブ層は、いずれの場合も第１のサブ層の重量に基づいて、少なくとも３０重量％、好ましくは少なくとも４０重量％、より好ましくは少なくとも５０重量％、さらにより好ましくは少なくとも６０重量％、最も好ましくは少なくとも７０重量％の割合のＨＤＰＥと、少なくとも１０重量％、好ましくは少なくとも１５重量％、より好ましくは少なくとも２０重量％の割合のＬＤＰＥとを含み、第２のサブ層は、いずれの場合も第２のサブ層の重量に基づいて、少なくとも５０重量％、好ましくは少なくとも６０重量％、より好ましくは少なくとも７０重量％、さらにより好ましくは少なくとも８０重量％、最も好ましくは少なくとも９０重量％の割合のＬＤＰＥを含み、第３のサブ層は、ＬＤＰＥおよびｍＰＥを含むブレンドを含み、ブレンドは、いずれの場合もブレンドの重量に基づいて、少なくとも３０重量％、好ましくは少なくとも４０重量％、より好ましくは少なくとも５０重量％、さらにより好ましくは少なくとも６０重量％、最も好ましくは少なくとも６５重量％の割合のＬＤＰＥと、少なくとも１０重量％、好ましくは少なくとも１５重量％、より好ましくは少なくとも２０重量％、最も好ましくは少なくとも２５重量％の割合のｍＰＥとを含む。この場合、第３のサブ層は、好ましくはブレンドを、いずれの場合も第３のサブ層の重量に基づいて、少なくとも５０重量％、好ましくは少なくとも６０重量％、より好ましくは少なくとも７０重量％、さらにより好ましくは少なくとも８０重量％、最も好ましくは少なくとも９０重量％の割合で含む。より好ましくは、第３のサブ層は、ブレンドからなる。
外側ポリマー層
【００６８】
外側ポリマー層に関する以下の詳細は、本発明のすべてのカテゴリの外側ポリマー層に当てはまる。外側ポリマー層は、好ましくは、ポリエチレンまたはポリプロピレンあるいは両方を含む。ここで、好ましいポリエチレンは、ＬＤＰＥおよびＨＤＰＥならびにこれらの混合物である。好ましい外側ポリマー層は、いずれの場合も外側ポリマー層の重量に基づいて、少なくとも５０重量％の程度まで、好ましくは少なくとも６０重量％の程度まで、より好ましくは少なくとも７０重量％の程度まで、さらにより好ましくは少なくとも８０重量％の程度まで、最も好ましくは少なくとも９０重量％の程度までＬＤＰＥを含む。
ポリマー中間層
【００６９】
ポリマー中間層に関する以下の詳細は、本発明のすべてのカテゴリのポリマー中間層に当てはまる。ポリマー中間層は、好ましくは１０〜３０μｍの範囲内、より好ましくは１２〜２８μｍの範囲内の厚さを有する。ポリマー中間層は、好ましくは、ポリエチレンまたはポリプロピレンあるいは両方を含む。これに関連して、とくに好ましいポリエチレンは、ＬＤＰＥである。好ましくは、ポリマー中間層は、ポリエチレンまたはポリプロピレンあるいは両方を、いずれの場合もポリマー中間層の総重量に基づいて、少なくとも２０重量％、より好ましくは少なくとも３０重量％、より好ましくは少なくとも４０重量％、より好ましくは少なくとも５０重量％、より好ましくは少なくとも６０重量％、より好ましくは少なくとも７０重量％、より好ましくは少なくとも８０重量％、最も好ましくは少なくとも９０重量％の割合で含む。これに加え、あるいはこれに代えて、ポリマー中間層は、好ましくはＨＤＰＥを、いずれの場合もポリマー中間層の総重量に基づいて、好ましくは少なくとも１０重量％、より好ましくは少なくとも２０重量％、より好ましくは少なくとも３０重量％、より好ましくは少なくとも４０重量％、より好ましくは少なくとも５０重量％、より好ましくは少なくとも６０重量％、より好ましくは少なくとも７０重量％、より好ましくは少なくとも８０重量％、最も好ましくは少なくとも９０重量％の割合で含む。これに関連して、ポリマー中間層は、好ましくはポリマーブレンド中に上述のポリマーを含む。
キャリア層
【００７０】
使用されるキャリア層は、この目的のために当業者にとって好適であり、充てん状態の容器が自身の形状を基本的に保持するような程度まで容器に安定性を付与するために充分な強度および剛性を有する任意の材料であってよい。これは、とくには、本発明が寸法的に安定な容器の技術分野に関するため、キャリア層に必要な特徴である。この種の寸法的に安定な容器は、原則として、通常は薄いフィルムから製造されるパウチおよびバッグから区別されるべきである。いくつかのプラスチックと同様に、植物系繊維材料、とくにはパルプ、好ましくは石灰パルプ、漂白パルプ、および／または未漂白パルプが好ましく、紙および厚紙がとくに好ましい。したがって、好ましいキャリア層は、多数の繊維を含む。キャリア層の坪量は、好ましくは１２０〜４５０ｇ／ｍ２の範囲内であり、とくに好ましくは１３０〜４００ｇ／ｍ２の範囲内であり、最も好ましくは１５０〜３８０ｇ／ｍ２の範囲内である。好ましい厚紙は、通常は単層または多層構造を有し、片面または両面が１つまたは２つ以上のカバー層でコーティングされていてもよい。加えて、好ましい厚紙は、厚紙の総重量に基づいて、２０重量％未満、好ましくは２〜１５重量％、とくに好ましくは４〜１０重量％の残留水分含有量を有する。とくに好ましい厚紙は、多層構造を有する。さらに好ましくは、厚紙は、環境に面する表面に、「コーティングスリップ」として当業者に知られているカバー層の少なくとも１つの薄層、より好ましくは少なくとも２つの薄層を有する。さらに、好ましい厚紙は、１００〜３６０Ｊ／ｍ２、好ましくは１２０〜３５０Ｊ／ｍ２、とくに好ましくは１３５〜３１０Ｊ／ｍ２の範囲内のスコットボンド値（Ｔａｐｐｉ  Ｔ４０３ｕｍによる）を有する。上述の範囲によれば、容器を高い完全性で、容易に、低い公差で折り曲げることができる複合体を提供することができる。
【００７１】
キャリア層を、１５°の曲げ角度においてＩＳＯ  ２４９３−２：２０１１による曲げ試験機で測定することができる曲げ抵抗によって特徴付けることができる。使用される曲げ試験機は、スウェーデンのＬｏｒｅｎｔｚｅｎ＆ＷｅｔｔｒｅのＬ＆Ｗ  Ｂｅｎｄｉｎｇ  Ｔｅｓｔｅｒ  ｃｏｄｅ  １６０である。キャリア層は、好ましくは、８０〜５５０ｍＮの範囲内の第１の方向の曲げ抵抗を有する。多数の繊維を含むキャリア層の場合、第１の方向は、好ましくは繊維の配向の方向である。さらに、多数の繊維を含むキャリア層は、好ましくは、２０〜３００ｍＮの範囲内の第１の方向に垂直な第２の方向の曲げ抵抗を有する。上述の曲げ抵抗によれば、キャリア層は、とりわけ、充てん状態の容器が自身の形状を基本的に保持するような程度まで容器に安定性を付与するために充分な強度および剛性を有する。上述の測定装置で曲げ抵抗を測定するために使用されるサンプルは、３８ｍｍの幅および５０ｍｍのクランプ長を有する。キャリア層を有する好ましいシート状複合体は、１００〜７００ｍＮの範囲内の第１の方向の曲げ抵抗を有する。さらに好ましくは、上述のシート状複合体は、５０〜５００ｍＮの範囲内の第２の方向の曲げ抵抗を有する。上述の測定装置での測定に使用されるシート状複合体のサンプルは、やはり３８ｍｍの幅および５０ｍｍのクランプ長を有する。
バリア層
【００７２】
使用されるバリア層は、この目的のために当業者にとって好適であり、とくには酸素に対して充分なバリア作用を有する任意の材料であってよい。バリア層は、好ましくは、
ａ．ポリマーバリア層、
ｂ．金属層、
ｃ．金属酸化物層、または
ｄ．ａ〜ｃのうちの少なくとも２つの組み合わせ
から選択される。
【００７３】
バリア層が選択肢ａ．に従ってポリマーバリア層である場合、これは、この目的、とりわけ梱包容器に適した芳香およびガスに対するバリア性に関して当業者にとって既知の少なくとも１つのポリマーを、好ましくは少なくとも７０重量％、とくに好ましくは少なくとも８０重量％、最も好ましくは少なくとも９５重量％含む。ここで、有用なポリマー、とくには熱可塑性材料として、単独でも、２つ以上の混合物でもよいが、ＮまたはＯ含有ポリマーが挙げられる。本発明によれば、ポリマーバリア層が、１５５〜３００℃の範囲内、好ましくは１６０〜２８０℃の範囲内、とくに好ましくは１７０〜２７０℃の範囲内の溶融温度を有すると、好都合であると判断できる。
【００７４】
さらに好ましくは、ポリマーバリア層は、２〜１２０ｇ／ｍ２の範囲内、好ましくは３〜６０ｇ／ｍ２の範囲内、とくに好ましくは４〜４０ｇ／ｍ２の範囲内、さらに好ましくは６〜３０ｇ／ｍ２の坪量を有する。さらに好ましくは、ポリマーバリア層を、例えば押し出し、とりわけ層状押し出しにより、溶融物から得ることができる。さらに好ましくは、ポリマーバリア層は、ラミネーションによってシート状複合体に導入されてもよい。これに関連して、フィルムがシート状複合体に組み込まれることが好ましい。別の実施形態においては、ポリマーの溶液または分散液からの堆積によって得ることができるポリマーバリア層を選択することも可能である。
【００７５】
好適なポリマーとして、好ましくは、光散乱によるゲル浸透クロマトグラフィ（ＧＰＣ）によって割り出される重量平均分子量が３×１０３〜１×１０７ｇ／モルの範囲内、好ましくは５×１０３〜１×１０６ｇ／モルの範囲内、とくに好ましくは６×１０３〜１×１０５ｇ／モルの範囲内であるポリマーが挙げられる。好適なポリマーとして、とくには、ポリアミド（ＰＡ）またはポリエチレンビニルアルコール（ＥＶＯＨ）あるいはこれらの混合物が挙げられる。
【００７６】
ポリアミドのうちで、有用なＰＡは、本発明による使用に関して当業者とって好適と思われるすべてのＰＡである。ここで、ＰＡ  ６、ＰＡ  ６．６、ＰＡ  ６．１０、ＰＡ  ６．１２、ＰＡ  １１、またはＰＡ  １２、あるいはこれらのうちの少なくとも２つの混合物がとくに言及されるべきであり、ＰＡ  ６およびＰＡ  ６．６がとくに好ましく、ＰＡ  ６がさらに好ましい。ＰＡ  ６は、例えばＡｋｕｌｏｎ（登録商標）、Ｄｕｒｅｔｈａｎ（登録商標）、およびＵｌｔｒａｍｉｄ（登録商標）の商品名で市販されている。さらには、例えばＭＸＤ６、Ｇｒｉｖｏｒｙ（登録商標）、およびＳｅｌａｒ（登録商標）ＰＡなどの非晶質ポリアミドも好適である。ＰＡは、１．０１〜１．４０ｇ／ｃｍ３の範囲内、好ましくは１．０５〜１．３０ｇ／ｃｍ３の範囲内、とくに好ましくは１．０８〜１．２５ｇ／ｃｍ３の範囲内の密度を有することがさらに好ましい。ＰＡは、１３０〜２５０ｍｌ／ｇの範囲内、好ましくは１４０〜２２０ｍｌ／ｇの範囲内の粘度数を有することがさらに好ましい。
【００７７】
有用なＥＶＯＨとして、本発明による使用に関して当業者とって好適と思われるすべてのＥＶＯＨが挙げられる。これらのいくつかの例が、とりわけベルギーのＥＶＡＬ  Ｅｕｒｏｐｅ  ＮＶからＥＶＡＬ（商標）という商品名で、例えばＥＶＡＬ（商標）Ｆ１０４Ｂ型またはＥＶＡＬ（商標）ＬＲ１７１Ｂ型などの多数の異なる変種にて市販されているＥＶＯＨである。好ましいＥＶＯＨは、以下の特性のうちの少なくとも１つ、２つ、３つ以上、またはすべてを有する。
・２０〜６０モル％、好ましくは２５〜４５モル％の範囲内のエチレン含有量。
・１．０〜１．４ｇ／ｃｍ３、好ましくは１．１〜１．３ｇ／ｃｍ３の範囲内の密度。
・１５５〜２３５℃、好ましくは１６５〜２２５℃の範囲内の融点。
・１〜２５ｇ／１０分、好ましくは２〜２０ｇ／１０分の範囲内のＭＦＲ値（ＴＳ（ＥＶＯＨ）＜２３０℃のとき２１０℃／２．１６ｋｇ；２１０℃＜ＴＳ（ＥＶＯＨ）＜２３０℃のとき２３０℃／２．１６ｋｇ）。
・０．０５〜３．２ｃｍ３・２０μｍ／（ｍ２・ｄａｙ・ａｔｍ）の範囲内、好ましくは０．１〜１ｃｍ３・２０μｍ／（ｍ２・ｄａｙ・ａｔｍ）の範囲内の酸素透過率。
【００７８】
好ましくは少なくとも１つのポリマー層、さらに好ましくは内側ポリマー層、または好ましくはすべてのポリマー層が、バリア層の溶融温度よりも低い溶融温度を有する。これは、バリア層がポリマーから形成される場合にとくに当てはまる。ここで、少なくとも１つのポリマー層、とくには内側ポリマー層の溶融温度と、バリア層の溶融温度とは、好ましくは少なくとも１Ｋ、とくに好ましくは少なくとも１０Ｋ、さらにより好ましくは少なくとも５０Ｋ、さらにより好ましくは少なくとも１００Ｋ異なる。この温度差を、好ましくは、折り曲げの際にバリア層の溶融が存在せず、とくにはポリマーバリア層の溶融が存在しないような量にすぎないように選択すべきである。
【００７９】
選択肢ｂ．によれば、バリア層は金属層である。好適な金属層は、原則として、当業者に知られており、高い光不透過性および酸素不透過性をもたらすことができる金属を含むすべての層である。好ましい実施形態において、金属層は、箔または例えば物理気相蒸着後の堆積層の形態をとることができる。金属層は、好ましくは連続層である。さらに好ましい実施形態において、金属層は、３〜２０μｍの範囲内、好ましくは３．５〜１２μｍの範囲内、とくに好ましくは４〜１０μｍの範囲内の厚さを有する。
【００８０】
好ましく選択される金属は、アルミニウム、鉄、または銅である。好ましい鉄層は、例えば箔の形態の鋼層であってよい。さらに好ましくは、金属層は、アルミニウムを含む層である。アルミニウム層は、例えば、ＡｌＦｅＭｎ、ＡｌＦｅ１．５Ｍｎ、ＡｌＦｅＳｉ、またはＡｌＦｅＳｉＭｎなど、アルミニウム合金から適切に構成されてよい。純度は、典型的には、それぞれの場合にアルミニウム層全体に基づいて９７．５％以上、好ましくは９８．５％以上である。特定の構成において、金属層は、アルミニウム箔で構成される。好適なアルミニウム箔は、１％超、好ましくは１．３％超、とくに好ましくは１．５％超の延性を有し、３０Ｎ／ｍｍ２超、好ましくは４０Ｎ／ｍｍ２超、とくに好ましくは５０Ｎ／ｍｍ２超の引っ張り強度を有する。好適なアルミニウム箔は、ピペット試験において、３ｍｍ超、好ましくは４ｍｍ超、とくに好ましくは５ｍｍ超の液滴サイズを示す。アルミニウム層または箔の製造に適した合金が、Ｈｙｄｒｏ  Ａｌｕｍｉｎｉｕｍ  Ｄｅｕｔｓｃｈｌａｎｄ  ＧｍｂＨまたはＡｍｃｏｒ  Ｆｌｅｘｉｂｌｅｓ  Ｓｉｎｇｅｎ  ＧｍｂＨからＥＮ  ＡＷ  １２００、ＥＮ  ＡＷ  ８０７９、またはＥＮ  ＡＷ  ８１１１という名称で市販されている。バリア層としての金属箔の場合、金属箔と金属箔の片面および／または両面の最も近いポリマー層との間に接着促進層を設けることが可能である。
【００８１】
さらに好ましくは、選択肢ｃ．に従って選択されるバリア層は、金属酸化物層であってよい。有用な金属酸化物層として、光、蒸気、および／またはガスに対するバリア効果の達成に関して当業者にとってよく知られた好適であると思われるすべての金属酸化物層が挙げられる。すでに上述した金属、アルミニウム、鉄、または銅に基づく金属酸化物層、ならびに酸化チタンまたは酸化ケイ素化合物に基づく金属酸化物層が、とくに好ましい。金属酸化物層は、一例として、例えば配向ポリプロピレンフィルムなどのポリマー層への金属酸化物の蒸着によって製造される。この目的に関して好ましいプロセスは、物理気相蒸着である。
【００８２】
さらなる好ましい実施形態において、金属層または金属酸化物層は、金属層を有する１つ以上のポリマー層で構成された層複合体の形態をとることができる。このような層を、例えば、例えば配向ポリプロピレンフィルムなどのポリマー層への金属の蒸着によって得ることができる。この目的に関して好ましいプロセスは、物理気相蒸着である。
外面
【００８３】
シート状複合体の外面は、シート状複合体から製造される容器において容器の環境と接するように意図されたシート状複合体の層の表面である。これは、容器の個々の領域において、複合体の種々の領域の外面が折り曲げられて互いに重なり、あるいは互いに接合され、例えば互いにシールされることを妨げない。
内面
【００８４】
シート状複合体の内面は、シート状複合体から製造される容器において容器の中身、好ましくは食品または飲料品と接するように意図されたシート状複合体の層の表面である。
接着／接着促進層
【００８５】
接着促進層が、互いに直接的には隣接していない層の間に存在でき、好ましくはバリア層と内側ポリマー層との間に存在できる。この接着促進層は、本明細書において第１の接着促進層とも呼ばれる。接着促進層における有用な接着促進剤として、適切な官能基による官能化を通じ、あるいはそれぞれの隣接層の表面とのイオン結合または共有結合の形成を通じて強固な結合を生成するために適したすべてのポリマーが挙げられる。好ましくは、これらは、アクリル酸、メタクリル酸、クロトン酸、などのアクリル酸、アクリレート、アクリレート誘導体、または無水マレイン酸などの二重結合を有するカルボン酸無水物、あるいはこれらのうちの少なくとも２つとエチレンとの共重合によって得られた官能性ポリオレフィン、とくにはアクリル酸コポリマーを含む。これらのうち、例えばＤｕＰｏｎｔによってＢｙｎｅｌ（登録商標）およびＮｕｃｒｅｌ（登録商標）０６０９ＨＳＡという商品名で販売され、あるいはＥｘｘｏｎＭｏｂｉｌ  ＣｈｅｍｉｃａｌｓによってＥｓｃｏｒ（登録商標）６０００ＥｘＣｏという商品名で販売されているポリエチレン−無水マレイン酸グラフトポリマー（ＥＭＡＨ）、エチレン−アクリル酸コポリマー（ＥＡＡ）、またはエチレン−メタクリル酸コポリマー（ＥＭＡＡ）が好ましい。
【００８６】
さらに好ましくは、有用な接着促進剤として、エチレン−アルキルアクリレートコポリマーも挙げられる。選択されるアルキル基は、好ましくは、メチル、エチル、プロピル、ｉ−プロピル、ブチル、ｉ−ブチル、またはペンチル基である。さらに好ましくは、接着促進層は、２つ以上の異なるエチレン−アルキルアクリレートコポリマーの混合物を含むことができる。やはり好ましくは、エチレン−アルキルアクリレートコポリマーは、例えばメチルアクリレート単位およびエチルアクリレート単位の両方が同じコポリマーに現れるエチレン−アルキルアクリレートコポリマーなど、アクリレート官能基に２つ以上の異なるアルキル基を有してもよい。
【００８７】
本発明によれば、キャリア層、ポリマー層、またはバリア層と次の層との間の接着は、各々の場合において、少なくとも０．５Ｎ／１５ｍｍ、好ましくは少なくとも０．７Ｎ／１５ｍｍ、とくに好ましくは少なくとも０．８Ｎ／１５ｍｍであることが好ましい。本発明による一構成において、ポリマー層とキャリア層との間の接着は、少なくとも０．３Ｎ／１５ｍｍ、好ましくは少なくとも０．５Ｎ／１５ｍｍ、とくに好ましくは少なくとも０．７Ｎ／１５ｍｍであることが好ましい。さらには、バリア層とポリマー層との間の接着は、少なくとも０．８Ｎ／１５ｍｍ、好ましくは少なくとも１．０Ｎ／１５ｍｍ、とくに好ましくは少なくとも１．４Ｎ／１５ｍｍであることが好ましい。バリア層が接着促進層を介してポリマー層に間接的に続く場合、バリア層と接着促進層との間の接着は、少なくとも１．８Ｎ／１５ｍｍ、好ましくは少なくとも２．２Ｎ／１５ｍｍ、とくに好ましくは少なくとも２．８Ｎ／１５ｍｍであることが好ましい。特定の構成においては、個々の層の間の接着が、接着試験においてキャリア層が引き裂かれるように充分に強力であり、これは、キャリア層が厚紙の場合に厚紙繊維の破れと呼ばれる。
ポリオレフィン
【００８８】
好ましいポリオレフィンは、ポリエチレン（ＰＥ）またはポリプロピレン（ＰＰ）あるいは両方である。好ましいポリエチレンは、ＬＤＰＥ、ＬＬＤＰＥ、およびＨＤＰＥからなる群から選択される１つであり、あるいはこれらのうちの少なくとも２つの組み合わせである。さらなる好ましいポリオレフィンは、ｍポリオレフィン（メタロセン触媒によって調製されたポリオレフィン）である。好適なポリエチレンは、１〜２５ｇ／１０分の範囲内、好ましくは２〜２０ｇ／１０分の範囲内、とくに好ましくは２．５〜１５ｇ／１０分の範囲内のメルトフローレート（ＭＦＲ＝ＭＦＩ−メルトフローインデックス）を有し、０．９１０ｇ／ｃｍ３〜０．９３５ｇ／ｃｍ３の範囲内、好ましくは０．９１２ｇ／ｃｍ３〜０．９３２ｇ／ｃｍ３の範囲内、さらに好ましくは０．９１５ｇ／ｃｍ３〜０．９３０ｇ／ｃｍ３の範囲内の密度を有する。
ｍポリマー
【００８９】
ｍポリマーは、メタロセン触媒によって調製されたポリマーである。メタロセンは、中心金属原子が例えばシクロペンタジエニル配位子などの２つの有機配位子の間に配置されている有機金属化合物である。好ましいｍポリマーは、ｍポリオレフィンであり、好ましくはｍポリエチレンまたはｍポリプロピレンあるいは両方である。好ましいｍポリエチレンは、ｍＬＤＰＥ、ｍＬＬＤＰＥ、およびｍＨＤＰＥからなる群から選択される１つであり、あるいはこれらのうちの少なくとも２つの組み合わせである。
溶融温度
【００９０】
好ましいｍポリオレフィンは、少なくとも１つの第１の溶融温度と、第２の溶融温度とを特徴とする。好ましくは、ｍポリオレフィンは、第１および第２の溶融温度に加えて、第３の溶融温度を特徴とする。好ましい第１の溶融温度は、８４〜１０８℃、好ましくは８９〜１０３℃、より好ましくは９４〜９８℃の範囲内である。好ましいさらなる溶融温度は、１００〜１２４℃、好ましくは１０５〜１１９℃、より好ましくは１１０〜１１４℃の範囲内である。
押し出し
【００９１】
押し出しにおいて、ポリマーは、典型的には、押し出し機用ダイからの出口の直下の溶融ポリマーフィルムにおいて測定される２１０〜３５０℃の温度に加熱される。押し出しは、例えば押し出し機、押し出しスクリュ、フィードブロックなど、当業者にとって知られた市販の押し出しツールによって達成することができる。押し出し機の端部には、好ましくは、ポリマー溶融物が押し込まれる開口部が存在する。開口部は、ポリマー溶融物の押し出しを可能にする任意の形状を有することができる。例えば、開口部は、角形、長円形、または円形であってよい。開口部は、好ましくは、漏斗のスロットの形態である。ひとたび溶融層が上述の方法によって基材層に適用されると、溶融層は、熱硬化の目的で冷却され、この冷却は、好ましくは、５〜５０℃の範囲内、とくに好ましくは１０〜３０℃の範囲内の温度に保たれる表面との接触による急冷によって達成される。その後に、少なくとも側面が表面から分離される。分離は、側面を迅速に可能な限り正確かつきれいに分離するために、当業者にとってよく知られた、好適であると思われる任意の方法で実行することができる。好ましくは、分離は、ナイフ、レーザビーム、またはウォータージェット、あるいはこれらのうちの２つ以上の組み合わせによって達成され、ナイフ、とりわけ円形ナイフの使用がとくに好ましい。
ラミネーション
【００９２】
本発明によれば、キャリア層にラミネーションによってバリア層を重ねることができる。この場合、事前に作成されたキャリア層およびバリア層が、適切なラミネート剤を使用して接合される。好ましいラミネート剤は、ポリマー中間層を好ましく得ることができる中間ポリマー組成物を含む。加えて、好ましいラミネート剤は、好ましくは、さらなる接着促進層を得ることができるさらなる接着促進剤組成物を含む。この場合、中間ポリマー組成物またはさらなる接着促進剤組成物あるいは両方は、好ましくは押し出しによって適用され、より好ましくは共押し出しによって適用される。
シート状複合体の折り曲げ
【００９３】
シート状複合体は、好ましくは、１０〜５０℃の範囲内、好ましくは１５〜４５℃の範囲内、とくに好ましくは２０〜４０℃の範囲内の温度で折り曲げられる。これは、シート状複合体が上述の範囲内の温度にあることで達成できる。また、折り曲げツールは、好ましくはシート状複合体と一緒に、上述の範囲内の温度にあることが好ましい。この目的のために、折り曲げツールは、好ましくは加熱手段を有さない。むしろ、折り曲げツールまたはシート状複合体あるいは両方を、冷却してもよい。また、折り曲げが「冷間折り曲げ」として最大で５０℃の温度で行われ、接合が「熱間シール」として５０℃超、好ましくは８０℃超、とくに好ましくは１２０℃超で行われることが好ましい。上述の条件、とりわけ温度は、好ましくは例えば折り曲げツールのハウジング内などの折り曲げの環境にも当てはまる。
【００９４】
ここで、「折り曲げ」は、本発明によれば、好ましくは折り曲げツールの折り曲げエッジによって、折り曲げられたシート状複合体に、角度を形成する細長い折り目が作られる作業を意味すると理解される。この目的のために、多くの場合、シート状複合体の２つの隣同士の面が、お互いに向かって次第に曲げられる。折り曲げにより、容器領域を形成すべく少なくともサブ領域において接合できる少なくとも２つの隣り合う折り曲げられた面が生じる。本発明によれば、接合を、当業者にとって適切であると思われ、気体および液体をできる限り漏らさない接合を可能にする任意の手段によって実行することができる。接合を、シールまたは接着あるいはこれら２つの手段の組み合わせによって実行することができる。シールの場合、接合は、液体およびその固化によって生み出される。接着の場合、化学結合が接合される２つの物品の界面または表面の間に形成され、接合を生み出す。シールまたは接着の場合に、シールまたは接着される面を互いにプレスすることが多くの場合に有利である。
接合
【００９５】
有用な接合方法は、本発明の使用に関して当業者にとって好適であると思われ、充分に強固な接合を得ることができるあらゆる接合方法である。好ましい接合方法は、シール、接着、およびプレスからなる群から選択されるいずれかであり、あるいはこれらのうちの少なくとも２つの組み合わせである。シールの場合、接合は、液体およびその固化によって生み出される。接着の場合、化学結合が接合される２つの物品の界面または表面の間に形成され、接合を生み出す。シールまたは接着の場合に、シールまたは接着される面を互いにプレスすることが多くの場合に有利である。２つの層をプレスする好ましい方法は、２つの層のうちの第１の層の第１の表面を、２つの層のうちの第２の層の第１の表面に面する第２の表面へと、第１の表面の少なくとも２０％、好ましくは少なくとも３０％、より好ましくは少なくとも４０％、より好ましくは少なくとも５０％、より好ましくは少なくとも６０％、より好ましくは少なくとも７０％、さらにより好ましくは少なくとも８０％、さらにより好ましくは少なくとも９０％、最も好ましくは少なくとも９５％にわたって圧縮することである。とくに好ましい接合方法は、シールである。好ましいシール方法は、工程として、加熱、互いの重ね合わせ、およびプレスを含み、これらの工程は、好ましくはこのシーケンスで実行される。別のシーケンス、とりわけ互いの重ね合わせ、加熱、およびプレスというシーケンスも同様に考えられる。好ましい加熱方法は、ポリマー層、好ましくは熱可塑性層、より好ましくはポリエチレン層またはポリプロピレン層あるいは両方の加熱である。さらなる好ましい加熱方法は、ポリエチレン層を８０〜１４０℃、より好ましくは９０〜１３０℃、最も好ましくは１００〜１２０℃の範囲内の温度に加熱することである。さらなる好ましい加熱方法は、ポリプロピレン層を１２０〜２００℃、より好ましくは１３０〜１８０℃、最も好ましくは１４０〜１７０℃の範囲内の温度に加熱することである。さらなる好ましい加熱方法は、ポリマー層のシール温度へと達成される。好ましい加熱方法を、放射によって達成でき、高温ガスによって達成でき、高温固体との接触によって達成でき、機械的振動によって達成でき、好ましくは超音波によって達成でき、対流によって達成でき、あるいはこれらの手段のうちの少なくとも２つの組み合わせによって達成することができる。とくに好ましい加熱方法は、超音波振動の誘発によって達成される。
照射
【００９６】
照射の場合、存在するポリマー層のプラスチックの軟化に関して当業者にとって好適な任意の種類の放射線が有用である。放射線の好ましい種類は、ＩＲ線およびＵＶ線ならびにマイクロ波である。シート状複合体のＩＲ溶接にも使用されるＩＲ線の場合、０．７〜５μｍの波長範囲に言及すべきである。さらに、０．６〜１．６μｍ未満の波長範囲のレーザビームを使用することが可能である。ＩＲ線の使用に関して、これらは、当業者に知られた種々の適切な発生源によって生成される。１〜１．６μｍの範囲の短波放射源は、好ましくはハロゲン源である。１．６超〜３．５μｍの範囲の中波放射源は、例えば金属箔源である。多くの場合に使用される３．５μｍを超える範囲の長波放射源は、石英源である。レーザは、ますます頻繁に使用されている。例えば、０．８〜１μｍの波長範囲のダイオードレーザ、約１μｍのＮｄ：ＹＡＧレーザ、および約１０．６μｍのＣＯ２レーザが使用されている。多くの場合に０．１〜１００ｋＷの電力範囲の１０〜４５ＭＨｚの周波数範囲の高周波技術も、使用されている。
超音波
【００９７】
超音波の場合、以下の処理パラメータが好ましい。
Ｐ１  ５〜１００ｋＨｚの範囲内、好ましくは１０〜５０ｋＨｚの範囲内、とくに好ましくは１５〜４０ｋＨｚの範囲内の周波数。
Ｐ２  ２〜１００μｍの範囲内、好ましくは５〜７０μｍの範囲内、とくに好ましくは１０〜５０μｍの範囲内の振幅。
Ｐ３  ５０〜１０００ｍｓの範囲内、好ましくは１００〜６００ｍｓの範囲内、とくに好ましくは１５０〜３００ｍｓの範囲内の振動時間（ソノトロードまたはインダクタなどの振動体がシート状複合体に接触振動効果を及ぼす時間）。
【００９８】
放射線および振動条件の好適な選択においては、プラスチックの固有の共振を考慮し、これらに近い周波数を選択することが有利である。
固体との接触
【００９９】
固体との接触による加熱を、例えばシート状複合体に直接接触してシート状複合体へと熱を放出する加熱プレートまたは加熱金型によって達成することができる。
高温ガス
【０１００】
高温ガス、好ましくは高温空気を、適切なブロア、出口開口部、またはノズル、あるいはこれらの組み合わせによって、シート状複合体へと導くことができる。多くの場合に、接触加熱と高温ガスとが同時に使用される。例えば、高温ガスの流れが通過し、結果として加熱され、適切な開口部を通って高温ガスを放出するシート状複合体から形成された管のための保持装置が、シート状複合体を保持装置の壁との接触および高温ガスによって加熱することができる。さらに、管を管ホルダで固定し、管ホルダに設けられた１つまたは２つ以上の高温ガスノズルから管の加熱対象の領域へと流れを導くことによって、管を加熱することもできる。
食品または飲料品
【０１０１】
このシート状複合体および容器前駆体は、好ましくは、食品または飲料品容器の製造用として設計される。さらに、本発明による閉じた容器は、好ましくは食品または飲料品容器である。食品および飲料品として、人間による消費用および動物の飼料用として当業者に知られているあらゆる種類の食品および飲料が挙げられる。好ましい食品および飲料品は、例えば乳製品、スープ、ソース、非炭酸飲料など、５℃を上回る液体である。
着色剤
【０１０２】
有用な着色剤として、当業者に知られており、本発明に適している固体および液体の両方の着色剤が挙げられる。ＤＩＮ  ５５９４３：２００１−１０によれば、着色剤は、すべての着色物質、とくには染料および顔料の総称である。好ましい着色剤は、顔料である。好ましい顔料は、有機顔料である。本発明に関連して注目すべき顔料は、とくにはＤＩＮ  ５５９４３：２００１−１０において述べられている顔料および「産業有機顔料、第３版（Ｉｎｄｕｓｔｒｉａｌ  Ｏｒｇａｎｉｃ  Ｐｉｇｍｅｎｔｓ，Ｔｈｉｒｄ  Ｅｄｉｔｉｏｎ）」（Ｗｉｌｌｙ  Ｈｅｒｂｓｔ，Ｋｌａｕｓ  Ｈｕｎｇｅｒ  Ｃｏｐｙｒｉｇｈｔ（著作権）２００４  ＷＩＬＥＹ−ＶＣＨ  Ｖｅｒｌａｇ  ＧｍｂＨ＆Ｃｏ．ＫＧａＡ，Ｗｅｉｎｈｅｉｍ  ＩＳＢＮ：３−５２７−３０５７６−９）において述べられている顔料である。顔料は、好ましくは塗布媒体に溶解しない着色剤である。染料は、好ましくは塗布媒体に溶解する着色剤である。
容器前駆体
【０１０３】
容器前駆体は、閉じた容器の製造過程において生じる閉じた容器の前駆体です。これに関連して、容器前駆体は、必ずしもではないが好ましくはブランクの形態のシート状複合体を含む。これに関連して、シート状複合体は、展開された状態または折り曲げられた状態であってよい。好ましい容器前駆体は、所定のサイズに切断されており、単一の閉じた容器を生じるように設計されている。所定のサイズに切断され、単一の閉じた容器を生じるように設計された好ましい容器前駆体は、シェルまたはスリーブとも呼ばれる。この文脈において、シェルまたはスリーブは、好ましくは少なくとも２つ、より好ましくは少なくとも４つの長手方向の折り目を有する折り曲げられた形態のシート状複合体を含む。さらに、容器前駆体は、好ましくは、角柱の外殻の形態をとる。好ましい角柱は、直方体である。さらに、シェルまたはスリーブは、長手方向のシームを備え、上部領域および底部領域において開いている。所定のサイズに切断され、複数の閉じた容器を生じるように設計された典型的な容器前駆体は、チューブと呼ばれることが多い。
【０１０４】
さらなる好ましい容器前駆体は、好ましくは上部領域または底部領域において開いており、より好ましくは両方において開いている。好ましい容器前駆体は、シェルまたはチューブあるいは両方の形態である。さらなる好ましい容器前駆体は、シート状複合体が少なくとも１回、好ましくは少なくとも２回、より好ましくは少なくとも３回、最も好ましくは少なくとも４回折り曲げられているようなやり方で、シート状複合体を含む。好ましい容器前駆体は、一体の形態である。より好ましくは、容器前駆体の底部領域が、容器前駆体の側面領域と一体の設計である。
容器
【０１０５】
本発明による閉じた容器は、多数の異なる形態を有することができるが、基本的には直方体構造が好ましい。しかしながら、ここで、幾何学的な直方体から出発して、本発明による容器は、本発明による少なくとも部分的に凸状の湾曲を有する溝線による丸みを帯びたエッジを有する少なくとも１つの底部を有する。閉じた容器に関して、これは、好ましくは、少なくとも１つの丸みを帯びた長手方向のエッジ、好ましくは少なくとも２つの丸みを帯びた長手方向のエッジをもたらす。これらの丸みを帯びた長手方向のエッジは、鋭い折り線の形態をとるのではなく、むしろシート状複合体を折り曲げないシート状複合体における曲線の形態をとる。したがって、曲線は、シート状複合体が対応する丸みを帯びた長手方向のエッジに沿って折れ曲がることがないような充分に大きい曲率半径を有する。加えて、容器の全領域が、シート状複合体から形成されてよく、あるいは２つの部分または複数の部分からなる構成を有してもよい。複数の部分からなる構成の場合、シート状複合体と同様に、とりわけ容器の上部または底部領域に使用することができるプラスチックなどの他の材料も使用されると考えられる。しかしながら、この文脈において、容器は、領域の少なくとも５０％の程度まで、とくに好ましくは少なくとも７０％の程度まで、さらに好ましくは少なくとも９０％の程度までシート状複合体から形成されることが好ましい。さらに、容器は、中身を空にするための装置を有することができる。これを、例えば、ポリマーまたはポリマーの混合物から形成し、容器の外面に取り付けることができる。この装置が「直接射出成形」によって容器に一体化させられている状況も考えられる。好ましい構成において、本発明による容器は、少なくとも１つのエッジ、好ましくは４〜２２個以上のエッジ、とくに好ましくは７〜１２個のエッジを有する。本発明の文脈におけるエッジは、表面の折り曲げまたは曲げにおいて生じる領域を意味すると理解される。エッジの例として、本明細書において長手方向のエッジとも呼ばれるそれぞれの場合の容器の２つの壁表面の間の長手方向の接触領域が挙げられる。容器において、容器の壁は、好ましくは、エッジによって囲まれた容器の表面である。好ましくは、本発明による閉じた容器は、内部を少なくとも部分的に取り囲み、好ましくは完全に取り囲む。好ましくは、本発明による閉じた容器の内部は、食品または飲料品を含む。好ましくは、閉じた容器は、シート状複合体と一体に形成されていない蓋または底部あるいはいずれも含まない。好ましい閉じた容器は、食品または飲料品を含む。
孔
【０１０６】
好ましい実施形態によるキャリア層に設けられる少なくとも１つの孔は、種々の閉鎖具または飲用ストローに適する当業者に知られた任意の形状を有することができる。孔は、多くの場合に、平面図において丸みを帯びた部分を有する。したがって、孔は、本質的に円形、長円形、楕円形、または液滴形であってよい。キャリア層の少なくとも１つの孔の形状は、通常は、開口部の形状も予め決定し、そのような開口部は、開封後に容器から容器の中身を送出するための容器に接合された開放可能な閉鎖具、または容器の飲用ストローのいずれかによって生み出される。結果として、開いた容器の開口部は、多くの場合、キャリア層の少なくとも１つの孔と同等または同一の形状を有する。単一の孔を有するシート状複合体の構成は、主に、シート状複合体から製造される容器の内部に位置する食品または飲料品を取り出す役に立つ。とくには食品または飲料品を取り出す際に容器へと空気を導くために、さらなる孔を設けることができる。
【０１０７】
キャリア層の少なくとも１つの孔をカバーする状況において、孔カバー層は、好ましくは少なくとも１つの孔によって形成される領域の少なくとも３０％、好ましくは少なくとも７０％、とくに好ましくは少なくとも９０％の程度まで、互いに少なくとも部分的に接合されることが好ましい。また、孔カバー層は、孔の全領域に広がる接合部の気密性の改善を達成するために、少なくとも１つの孔のエッジにおいて互いに接合され、好ましくは接合されたやり方でエッジに対して位置することが好ましい。孔カバー層は、多くの場合、キャリア層の少なくとも１つの孔によって形成される領域を覆って互いに接合される。これは、複合体から形成された容器の良好な気密性につながり、結果として容器に保存された食品または飲料品の望ましい長い貯蔵寿命につながる。
開口部／開封補助具
【０１０８】
容器の開口部は、通常は、少なくとも１つの孔を覆う孔カバー層を少なくとも部分的に破壊することによってもたらされる。この破壊を、切断、容器への押し込み、または容器からの引き出しによって達成することができる。破壊を、容器に接合され、少なくとも１つの孔の領域において通常は少なくとも１つの孔の上方に配置された開封補助具によって、例えば孔カバー層を通って押し込まれる飲用ストローによっても達成することができる。また、本発明による構成において、少なくとも１つの孔の領域に開封補助具が設けられることが好ましい。ここで、開封補助具は、容器の外面を呈する複合体の表面領域に設けられることが好ましい。さらに、容器は、好ましくは容器の外面に蓋などの閉鎖具を備える。この場合、閉鎖具が少なくとも部分的に、好ましくは完全に孔を覆うことが好ましい。結果として、閉鎖具は、少なくとも１つの孔の外側の領域と比較して堅牢性の低い孔カバー層を、損傷を引き起こす機械的影響から保護する。少なくとも１つの孔を覆う孔カバー層を開封するために、閉鎖具は、多くの場合に開封補助具を備える。そのような開封補助具として、例えば、孔カバー層の少なくとも一部を切り離すためのフック、孔カバー層へと切り込まれるエッジまたは刃先、孔カバー層を穿刺するためのスパイク、あるいはこれらのうちの少なくとも２つの組み合わせが好適である。これらの開封補助具は、多くの場合、ねじ蓋または閉鎖具のキャップに例えばヒンジを介して機械的に結合しており、したがって開封補助具は、ねじ蓋またはキャップが操作されたときに閉じた容器を開くように孔カバー層に作用する。孔を覆う複合体層と、この孔を覆い、開封補助具を有している開封可能な閉鎖具とを含むこの種の閉鎖システムは、専門家の文献において、「適用付属品」を備えた「保護付き孔」と呼ばれることもある。好ましい開封補助具は、切断ツール、穿刺ツール、および好ましくは線形な意図された破壊部位と引き裂きタブとを含む引き裂き閉鎖具からなる群から選択される１つ、あるいはこれらのうちの少なくとも２つの組み合わせを備える。
試験方法
【０１０９】
以下の試験方法を、本発明の文脈において使用した。とくに断らない限り、２３℃の周囲温度、１００ｋＰａ（０．９８６ａｔｍ）の周囲気圧、および５０％の相対空気湿度で測定を行った。
ＭＦＲ
【０１１０】
ＭＦＲは、ＩＳＯ  １１３３規格に従って（とくに明記されない限り、１９０℃および２．１６ｋｇで）測定される。
密度
【０１１１】
密度は、ＩＳＯ  １１８３−１規格に従って測定される。
溶融温度
【０１１２】
溶融温度は、ＩＳＯ  １１３５７−１、−５のＤＳＣ法に基づいて決定される。機器は、以下の測定に基づいて、製造元の指示に従って較正される。
・インジウムの温度−開始温度
・インジウムの融解熱
・亜鉛の温度−開始温度
酸素透過率
【０１１３】
酸素透過率は、ＡＳＴＭ  Ｄ３９８５−０５（２０１０）規格に従って決定される。検査対象のサンプルは、とくに明記されない限り、ラミネートの溝がなくかつ折り曲げられていない領域から採取される。さらに、検査対象のサンプルは、ラミネートの外向きの面がテストガスに面するようにして試験される。サンプルの面積は５０ｃｍ２である。測定は、２３℃の周囲温度、１００ｋＰａ（０．９８６ａｔｍ）の周囲気圧、および５０％の相対空気湿度で行われる。試験機器は、ドイツのノイヴィートにあるＭｏｃｏｎのＯｘ−Ｔｒａｎ  ２／２２である。測定は、圧縮空気補正なしで行われる。測定には、周囲温度のサンプルが使用される。測定に影響するさらなる設定および因子、とりわけＡＳＴＭ  Ｄ３９８５−０５（２０１０）の項目１６に挙げられているその他は、使用される機器、ならびに製造元のハンドブックによる機器の適切な使用およびメンテナンスによって定められる。
層厚さ
【０１１４】
０．５ｃｍ２の面積を有する試料の層厚さを、走査型電子顕微鏡（ＳＥＭ）によって決定した。この目的のために、決定すべき層構造の断面を、ブレード（Ｌｅｉｃａ  Ｍｉｃｒｏｔｏｍｅ  Ｂｌａｄｅｓ  ８１９）によって手動で行った。断面に金をスパッタリング（Ｗａｔｆｏｒｄ（ＵＫ）のＣｒｅｓｓｉｎｇｔｏｎ  Ｓｃｉｅｎｔｉｆｉｃ  Ｉｎｓｔｒｕｍｅｎｔｓ  Ｌｔｄ．のＣｒｅｓｓｉｎｇｔｏｎ  １０８ａｕｔｏ）し、次いで高真空（ｐ＜７．０・１０−５Ｐａ）下でＳＥＭ（Ｑｕａｎｔａ  ４５０、ＦＥＩ  Ｄｅｕｔｓｃｈｌａｎｄ  ＧｍｂＨ、Ｆｒａｎｋｆｕｒｔ）によって分析した。個々の層の層厚さを、ドイツのＦｒａｎｋｆｕｒｔのＦＥＩ  Ｃｏｍｐａｎｙの「ｘＴ  Ｍｉｃｒｏｓｃｏｐｅ  Ｃｏｎｔｒｏｌ」というソフトウェア（バージョン６．２．１１．３３８１）で確認した。
ＰＡの粘度数
【０１１５】
ＰＡの粘度数は、ＤＩＮ  ＥＮ  ＩＳＯ  ３０７（２０１３）規格に従って９５％の硫酸中で測定される。
分子量分布
【０１１６】
分子量分布は、光散乱によるゲル浸透クロマトグラフィによって測定される：ＩＳＯ  １６０１４−３／−５（２００９−０９）。
厚紙の水分含有量
【０１１７】
厚紙の水分含有量は、ＩＳＯ  ２８７：２００９規格に従って測定される。
接着
【０１１８】
２つの隣接する層の接着は、それらをＩｎｓｔｒｏｎの「Ｇｅｒｍａｎ  ｒｏｔａｔｉｎｇ  ｗｈｅｅｌ  ｆｉｘｔｕｒｅ」などの９０度剥離試験機器において測定中に４０ｍｍ／分で回転する回転ローラ上に固定することによって決定される。サンプルは、事前に幅１５ｍｍのストリップに切断されている。サンプルの一方側において、薄層が互いに分離され、分離された端部が、垂直上方に向けられた引張装置に固定される。張力を割り出すための測定機器が、引張装置に取り付けられている。ローラが回転するとき、薄層を互いに分離させるために必要な力が測定される。この力が、層同士の接着に相当し、Ｎ／１５ｍｍという単位にて報告される。個々の層の分離を、例えば機械的に達成することができ、あるいは制御された前処理によって達成することができ、例えばサンプルを３０％の酢酸に６０℃で３分間浸すことによって達成することができる。
着色剤の検出
【０１１９】
有機着色剤の検出を、「産業有機顔料、第３版（Ｉｎｄｕｓｔｒｉａｌ  Ｏｒｇａｎｉｃ  Ｐｉｇｍｅｎｔｓ、Ｔｈｉｒｄ  Ｅｄｉｔｉｏｎ）」（Ｗｉｌｌｙ  Ｈｅｒｂｓｔ，Ｋｌａｕｓ  Ｈｕｎｇｅｒ  Ｃｏｐｙｒｉｇｈｔ（著作権）２００４  ＷＩＬＥＹ−ＶＣＨ  Ｖｅｒｌａｇ  ＧｍｂＨ＆Ｃｏ．ＫＧａＡ，Ｗｅｉｎｈｅｉｍ  ＩＳＢＮ：３−５２７−３０５７６−９）に記載されている方法に従って実施することができる。
開封補助具の接着
【０１２０】
容器への開封補助具の接着を決定するために使用される測定装置（図１２を参照）は、図１０および図１１に示されるとおりの引き抜き装置を有するドイツのメルブッシュのＡｍｅｔｅｋからの電子式Ｃｈａｔｉｌｌｏｎ  ＤＦＩＳ  ５０ポータブル測定器である。ここで、引き抜き装置は、一端にクランプリングを有している２つの関節ジョイントを有するアームであり、クランプリングが開封補助具をＩｎｂｕｓねじでクランプリングに固定することによって受け入れることができる。
【０１２１】
測定を実行するために、引き抜き装置が、一端において測定ユニットに固定され、他端においてクランプリングによって試験対象の開封補助具に固定され、位置合わせされる。この目的のために、開封補助具は、図１１に示されるようにＩｎｂｕｓねじでクランプリングに固定される。次いで、容器は、開封補助具が引き抜き装置によって引っ張られるときに所定の位置に留まるように、図１２に見られるように固定ユニットによって固定される。測定のために、試験装置の空気圧シリンダが垂直上昇運動を開始させ、これが試験装置の引き抜き装置によって回転上昇運動に変換される。測定のために、開封補助具が容器から引きはがされ、あるいは例えば厚紙繊維が引き裂かれることによってラミネートが破れるまで、開封補助具を引っ張る力が徐々に充分に増やされる。開封補助具がラミネートから分離するのではなく、むしろラミネートが裂ける場合、これは最適な結果であると考えられる。そのようでない場合、開封補助具がラミネートから分離したときに最後に加えられていた力が、個々の容器の接着測定の結果であると考えられる。この力が大きいほど、結果は好都合である。すべての測定について、同じように固定された開封補助具を備えた１０個の同一の容器が測定され、算術平均が測定の全体的な結果として形成される。
【０１２２】
以下で、本発明を、実施例および図面によってさらに詳しく説明するが、実施例および図面は、決して本発明を限定するものではない。また、とくに明記されない限り、図面は縮尺通りではない。
ラミネート構造
【０１２３】
実施例（本発明）および比較例（本発明ではない）について、以下の表１に記載の層構造および層シーケンスを有するラミネートの各々を、層押し出し法によって調製した。
【０１２４】
2020531378.tif 000003
ラミネートおよび容器の製造
【０１２５】
ラミネートを、Ｄａｖｉｓ  Ｓｔａｎｄａｒｄの押し出しコーティングシステムで製造した。ここで、押し出し温度は約２８０〜３３０℃の範囲内であった。±６℃の温度偏差は、通常の許容範囲内である。±３ｇ／ｍ２の坪量偏差は、通常の許容範囲内である。第１のステップにおいて、外側ポリマー層をキャリア層に適用した。第２のステップにおいて、事前に外側ポリマー層でコーティングされたキャリア層に、ポリマー中間層をバリア層とともに適用した。最後のステップにおいて、内側ポリマー層をバリア層へと適用した。個々の層を適用するために、ポリマーまたはポリマーブレンドを押し出し機において溶融させた。１つのポリマーまたはポリマーブレンドを層にて適用する場合には、得られた溶融物をフィードブロックを介してノズルへと移し、キャリア層へと押し出した。２つ以上のポリマーまたはポリマーブレンドを層にて適用する場合には、得られた溶融物をフィードブロックによって組み合わせ、その後にキャリア層へと共押し出しした。
【０１２６】
図１に従って上述のようにして得たラミネートの外面に、溝を導入した。この場合に、図１に示す溝パターンを、ラミネートから製造される各々の容器に関してラミネートに導入した。この場合に、さまざまな実施例および比較例について、第１の長さＬ１、第２の長さＬ２、第３の長さＬ３、およびキャリア層の孔のサイズ、すなわちさらなる表面積を、表２に記載の値が得られるように変化させた。さらに、溝を導入したラミネートを、上述の孔のうちの１つと図１による溝パターンのうちの１つとをそれぞれ含む個々の容器のためのブランクに分割した。各々のブランクを４つの長手方向の溝に沿って折り曲げ、重なり合う折り曲げ面をシールすることによって、図２および図３に示されるとおりの容器前駆体を各々の場合において得た。この容器前駆体は、シェルとも呼ばれる。
【０１２７】
このシェルを使用して、ＬｉｎｎｉｃｈのＳＩＧ  ＣｏｍｂｉｂｌｏｃのＣＦＡ  ７１２標準充てん機において、図５に示される形状の閉じた容器を製造した。これは、折り曲げおよび熱シールによる閉鎖による底部領域の作成を含む。これにより、上部が開いているビーカーが得られた。このビーカーを、過酸化水素で滅菌した。さらに、ビーカーを水で満たした。折り曲げおよび超音波シールにより、孔を含むビーカーの上部領域を閉じることで、閉じた容器を得た。欧州特許第１８１２２９８号明細書に開示されている種類の開封補助具を、ＤｕｓｓｅｌｄｏｒｆのＨｅｎｋｅｌからのＥｕｒｏｍｅｌｔ  ５１０という接着剤で、この容器に孔を覆って接着した。接着剤の硬化後に、各々の場合の同一の容器を、開封補助具の接着に関する上述の試験方法に従って検査し、あるいは開封補助具によって開封し、注ぎ出しの特性について検査した。開封補助具は、欧州特許第１８１２２９８号明細書の段落０００２にしたがって、孔カバー層によって孔をまたいで形成された膜を貫く穿刺および切断の運動によって容器を開封する。最適な機能の場合、切断リングによって定められる膜半径の約９０％が切断され、容器への接続は１つの地点だけである。膜は側方に折れ曲がり、容器の中身を妨げなく注ぎ出すことができる。対照的に、水を注ぎ出すときに水が容器の側方に流れ出し、あるいは注ぎ孔がきれいに形成されていないがために不規則な「まき散らす」流出が存在するならば、これは悪い評価となる。
【０１２８】
2020531378.tif 000004
【０１２９】
この文脈において、比率Ｌ１／Ｌ３は、屋根の傾斜を与える。Ｌ１／Ｌ３＝１．５の場合、底部領域に対する屋根の傾斜は約５°であった。Ｌ１／Ｌ３＝２．４の場合、屋根の傾斜は底部領域に対して約２０°である。
評価
【０１３０】
実施例および比較例の文脈において実施した研究の結果を、以下の表３に要約する。
【０１３１】
2020531378.tif 000005
【０１３２】
注ぎ出しの特性について、表３の記号は、以下の意味を有する。
「＋＋」は「＋」よりも有利な結果であり、
「＋」は「０」よりも有利な結果であり、
「０」は「−」よりも有利な結果である。
【０１３３】
実験において、開封補助具を固定するために比較的大量の接着剤を使用すると、一般的に、接着剤がカバーされた孔へと溢れる結果となった。カバーされた孔の上で接着剤が硬化することで、理想的でない開封特性となった。得られた注ぎ孔がきれいでないことが多く、理想的でない注ぎ出しの特性となった。接着剤の使用量が少ないと、開封補助具が容器に良好に接着されず、あるいは開封補助具が容器にしっかりと接合されないリスクが大きくなる。後者は、結果として、きれいでない注ぎ出しの特性につながる可能性がある。上記の表２および３から、本発明の実施例によれば、本発明ではない比較例との比較により、より良好ではないかもしれないが少なくとも同等には良好な結果が、より少ない接着剤の使用で、開封補助具の容器への接着強度および注ぎ出しの特性に関して達成できることが、明確に明らかである。実用上、容器への開封補助具の接着は、少なくとも２５Ｎでなければならない。開封補助具への接着に乏しい容器は、品質保証の理由で販売に関して推奨されない。比較例６では、接着剤の量が、開封補助具での開封を可能にするように容器に開封補助具を固定することがまったくできないほどに不充分であった。さらに、実施例３と１０および実施例１１と１２の比較から、本発明によれば、たとえ底部領域に対する容器の屋根の傾斜が大きい場合でも、注ぎ出しの特性および開口部領域の接着について満足できる結果が得られたことが明らかである。さらに、実施例３と１１および実施例１０と１２の比較から、本発明によれば、たとえ屋根の領域に関して開口孔がより大きい場合でも、注ぎ出しの特性および開口部領域の接着について満足できる結果が得られたことが明らかである。
【図面の簡単な説明】
【０１３４】
それぞれの図は、明細書またはそれぞれの図においてとくに述べられない限り、概略図であり、縮尺どおりではない。
【図１】本発明によるシート状複合体を上面図にて示す。
【図２】本発明による容器前駆体を前側の上面図にて示す。
【図３】図２の本発明による容器前駆体を裏側の上面図にて示す。
【図４】折り曲げ後の図２の本発明による容器前駆体を示す。
【図５】本発明による閉じた容器を示す。
【図６】本発明によるシート状複合体の詳細を断面にて示す。
【図７】シート状複合体を製造するための本発明による方法のフロー図を示す。
【図８】容器前駆体を製造するための本発明による方法のフロー図を示す。
【図９】閉じた容器を製造するための本発明による方法のフロー図を示す。
【図１０】容器への開封補助具の接着を測定するための測定装置の引き抜き装置の写真を示す。
【図１１】容器への開封補助具の接着を測定するために本発明ではない容器の開封補助具に固定された測定装置の引き抜き装置の写真を示す。
【図１２】開封補助具の容器への接着を測定するための測定装置の写真を示す。
【発明を実施するための形態】
【０１３５】
図１が、本発明によるシート状複合体１００を上面図にて示している。図１に示されるシート状複合体１００は、単一の閉じた容器５００を製造するためのブランクである。シート状複合体１００は、図６に示される層構造をシート状複合体１００の外面１０１から内面４０１（図１では示されず）への方向に有しているラミネートである。さらに、シート状複合体１００は、多数の溝線１０２を有する。溝線１０２は、溝線１０２に沿ってシート状複合体１００を折り曲げ、シート状複合体１００のシーム領域１０３を接合することによってシームを得ることにより、閉じた容器５００が得られるように配置および構成されている。この閉じた容器５００は、屋根領域５０７を有する（図５を参照）。この屋根領域５０７は、屋根領域５０７の第１の部分領域１０６と、屋根領域５０７の２つのさらなる部分領域１１２とによって形成される。屋根領域５０７は、直立した容器５００を上部において境界付ける。多数の溝線１０２のうちの溝線１０４の第１の部分が、屋根領域５０７の第１の部分領域１０６の周囲を形成する。第１の部分の溝線１０４は、屋根領域５０７の第１の部分領域１０６に対して、部分的に凸状の湾曲を有する（溝線１０５部分）。結果として、図１に見られるように、第１の部分領域１０６の角部は丸みを帯びている。屋根領域５０７の第１の部分領域１０６は、長手方向１０９に第１の長さ（Ｌ１）１０７を有し、長手方向１０９に直角な周方向１１０に第２の長さ（Ｌ２）１０８を有する。２つのさらなる部分領域１１２の各々は、長手方向１０９に第３の長さ（Ｌ３）１１３を有する。第２の長さ１０８に対する第１の長さ１０７の比は、０．７２である。第３の長さ１１３に対する第１の長さ１０７の比は、１．９２である。ラミネートの層構造は、とくには、厚紙材料で作られたキャリア層６０３を含む。このキャリア層６０３は、屋根領域５０７の第１の部分領域１０６に、２２ｍｍの直径を有する円形の孔１１１を有する。キャリア層６０３の孔１１１は、孔カバー層としての外側ポリマー層６０２、ポリマー中間層６０４、バリア層６０５、および内側ポリマー層６０６によって覆われている。孔カバー層は、孔１１１の領域において互いに接合されているため、孔１１１を横切る膜を形成する。第１の部分領域１０６は、第１の表面積を有し、孔１１１は、さらなる表面積を有する。さらなる表面積に対する第１の表面積の比率は、４．４である。屋根領域５０７の第１の部分領域１０６は、周方向１１０において、それぞれが多数の溝線１０２のうちの溝線１０２によって境界付けられた３つの三角形領域１１４からなる２つのグループの間に配置される。さらに、シート状複合体１００は、図１において複合体１００の上縁から複合体１００の下縁までそれぞれ延びている４つの長手方向の溝１１７、１１８を有する。これらの４つの長手方向の溝のうちの２つ（長手方向の溝１１８）は、それぞれが２つの分岐部を含んでおり、それぞれの長手方向の溝１１８は、分岐部の間で、互いに平行に延びる２つの平行な溝線の形態をとる。これら２つの長手方向の溝１１８は、シート状複合体１００から製造される閉じた容器５００において、丸みを帯びることなく平たくされた２つの後方の長手方向のエッジ５０６を形成する。他の２つ長手方向の溝１１７（図１において一点鎖線で示される）は、シート状複合体１００からの容器前駆体２００の製造に役立つ。この目的のために、シート状複合体１００は、第１の長手方向のエッジ１１５のシーム領域１０３にさらなる長手方向のエッジ１１６が載せられるように、上述の２つの長手方向の溝１１７に沿って折り曲げられる。次いで、このシーム領域１０３は、図２〜図４に示されるとおりのシェル状構造が形成されるように、さらなる長手方向のエッジ１１６へとシールされる。しかしながら、上述の２つの長手方向の溝１１７は、閉じた容器５００において長手方向のエッジを形成しない。代わりに、これらの２つの長手方向の溝１１７は、容器５００において、容器５００の側壁面に位置する。容器５００は、図５に見られるように、２つの丸みを帯びた前部の長手方向のエッジ５０５を含み、複合体１００は、前部の長手方向のエッジ５０５において周方向１１０に曲げられているが、折り曲げられてはいない。ここでの曲げは、第１の部分の溝線１０５の凸状の湾曲に起因する。
【０１３６】
図２は、本発明による容器前駆体２００を前側の上面図にて示している。容器前駆体２００は、図１のシート状複合体１００から製造された。ここで、シート状複合体１００は、図１に一点鎖線で示されている２つの長手方向の溝１１７（折り目２０１）に沿って折り畳まれている。加えて、第１の長手方向のエッジ１１５およびさらなる長手方向のエッジ１１６が、容器前駆体２００の裏側に位置し、すなわち図２では見て取ることができない長手方向のシーム３０１を形成するように、シーム領域１０３において互いにシールされている。容器前駆体２００を、図２においては、長手方向のシーム３０１のシール後の平らに折り畳まれた状態で見て取ることができる。
【０１３７】
図３は、図２の本発明による容器前駆体を裏側の上面図にて示している。ここで、図２に関してすでに説明した長手方向のシーム３０１を見て取ることができる。この長手方向のシーム３０１に沿って、屋根領域５０７のさらなる２つの部分領域１１２が接合され、互いに接合されている。図３に示されている点線は、今や内側にあるため隠れている第１の長手方向のエッジ１１５と、第１の長手方向のエッジ１１５をさらなる長手方向のエッジ１１６に接合しているシーム領域１０３とを示している。
【０１３８】
図４が、折り曲げ後の図２の本発明による容器前駆体を示している。この容器前駆体２００を眺めると、シート状複合体１００の内面４０１を見て取ることができる。図２および図３において複合体を平らに折り畳んでいた一点鎖線で示される２つの長手方向の溝１１７（折り目２０１）が、今や容器前駆体２００の壁面に位置し、長手方向のエッジを形成していない。形を立ち上げた結果として、他の２つの長手方向の溝１１８に沿って長手方向の折り目が形成されており、したがって長手方向のエッジ５０６が形成されている。長手方向の溝１１８に存在する分岐部の結果として、これらの長手方向のエッジ５０６は、平たくされた領域を含む。図４において下方を向いている長手方向のエッジ５０５は、上部領域５０３と底部領域５０４との間において、折り目によって形成されているのではなく、丸みを帯びている。結果として、図４に示されるように、容器前駆体２００は、容器５００がとくには外面１０１に水の凝縮が形成された後にも手の中により良好に収まり、手から容易に滑り出ることがないように、容器５００をより容易に把持できるようにするわずかなくびれをすでに有している。
【０１３９】
図５は、図４の容器前駆体２００から得られた本発明による閉じた容器５００を、充てん機内に示している。容器５００は、屋根領域５０７に接合され、蓋を有している開封補助具５０１を含む。開封補助具５０１は、孔１１１の領域の孔カバー層を切断するための切断リングを内部に含む。切断による開封は、蓋がねじ山における回転によって開かれるときに自動的に生じる。上部領域５０３において、容器５００は、超音波によって互いにシールされた２つのシーム領域１０３によって形成されたフィンシーム５０２によって閉じられている。フィンシーム５０２に沿って、さらなる部分領域１１２および第１の部分領域１０６が集まり、互いに接合されて、屋根領域５０７を形成している。これに関連して、フィンシーム５０２自体は、屋根領域５０７の一部を形成していない。容器５００は、底部領域５０４においても閉じられている。底部領域５０４は、熱風シールによって閉じられた。また、図４では下向きになっていて基本的に隠れていた丸みを帯びた長手方向のエッジ５０５を、図５において見て取ることができる。丸みを帯びておらず、平たくされた長手方向のエッジ５０６は、図５において後方を向いている。ここでは一点鎖線で示されている周方向１１０という用語も、図５から明らかである。
【０１４０】
図６は、本発明によるシート状複合体１００の詳細を断面にて示している。これに関連して、図６は、図１〜図５のシート状複合体１００の層構造を示している。したがって、シート状複合体１００は、シート状複合体１００の外面１０１からシート状複合体１００の内面４０１へと向かう方向の層シーケンスの以下の隣接する層、すなわちカラー適用６０１、坪量１５ｇ／ｍ２のドイツのＣｏｌｏｇｎｅのＩｎｅｏｓ  ＧｍｂＨのＬＤＰＥ  １９Ｎ４３０からなる外側ポリマー層６０２、スコットボンド値２００Ｊ／ｍ２および坪量２１０ｇ／ｍ２の二重コーティングスリップを有するＳｔｏｒａ  ＥｎｓｏのＮａｔｕｒａ  Ｔ  Ｄｕｐｌｅｘという厚紙で構成されたキャリア層６０３、坪量２０ｇ／ｍ２のドイツのＣｏｌｏｇｎｅのＩｎｅｏｓ  ＧｍｂＨのＬＤＰＥ  ２３Ｌ４３０からなるポリマー中間層６０４、厚さ６μｍのＨｙｄｒｏ  Ａｌｕｍｉｎｉｕｍ  Ｄｅｕｔｓｃｈｌａｎｄ  ＧｍｂＨのＥＮ  ＡＷ  ８０７９というアルミ箔からなるバリア層６０５、および坪量４０ｇ／ｍ２のドイツのＣｏｌｏｇｎｅのＩｎｅｏｓ  ＧｍｂＨのＬＤＰＥ  １９Ｎ４３０からなる内側ポリマー層６０６で構成される。
【０１４１】
図７は、シート状複合体１００を製造するための本発明による方法７００のフロー図を示している。方法７００は、シート状複合体前駆体を用意する方法ステップａ）７０１を含み、シート状複合体前駆体は、シート状複合体前駆体の外面からシート状複合体前駆体の内面へと向かう方向の層シーケンスの互いに重ねられた層として、カラー適用６０１、外側ポリマー層６０２、キャリア層６０３、ポリマー中間層６０４、バリア層６０５、および内側ポリマー層６０６を含む。この場合、複合体前駆体は、ロール材料の形態で用意される。方法ステップｂ）７０２において、図１に示される多数の溝線１０２が、互いに並んだ複数の事例における繰り返しの溝線パターンとして、シート状複合体前駆体に導入される。多数の溝線１０２のうちの溝線１０２は、ここでは、シート状複合体前駆体の外面における多数の線形なくぼみの導入の形態で導入される。この目的のために、溝付けツールが、シート状複合体前駆体の外面および内面に同時に接触する。このプロセスにおいて、シート状複合体前駆体の内面の線形な領域が、溝付けツールの凹部へと凹まされる。したがって、線形なくぼみが、内面においてシート状複合体前駆体の膨らみを構成する線形な材料変位の形態で得られる。続いて、シート状複合体前駆体は、単一の閉じた容器５００を製造するための多数のブランクを形成するために所定のサイズに切断され、各々のブランクは、図１に示されるシート状複合体１００が得られるように、図１による多数の溝線１０２を正確に１つ含む。
【０１４２】
図８は、図２および図３の容器前駆体２００を製造するための本発明による方法８００のフロー図を示している。方法ステップａ．８０１において、図１のシート状複合体１００が用意される。これは、図７の方法７００によって達成可能である。方法ステップｂ．８０２において、シート状複合体は、図２の折り目２０１が得られるように、多数の溝線１０２のうちの溝線１０２に沿って折り曲げられる。方法ステップｃ．８０３において、複合体１００は、第１の長手方向のエッジ１１５およびさらなる長手方向のエッジ１１６がシーム領域１０３に沿って互いに当接するように、折り目２０１に沿ってさらに折り曲げられる。さらに、第１の長手方向のエッジ１１５およびさらなる長手方向のエッジ１１６が互いにシールされ、図３に見られるような長手方向のシーム３０１がもたらされる。
【０１４３】
図９は、図５の閉じた容器５００を製造するための本発明による方法９００のフロー図を示している。方法ステップＡ）９０１において、図４による容器前駆体２００がもたらされる。方法ステップＢ）９０２において、容器前駆体２００の底部領域５０４が、底部領域５０４に設けられた多数の溝線１０２のうちの溝線１０２に沿ってシート状複合体１００を折り曲げることによって成形され、容器前駆体２００の底部が形成される。この底部は、方法ステップＣ）９０３において熱風シールによって閉じられる。その後に、容器前駆体２００は、過酸化水素ですすぐことによって内側から滅菌される。方法ステップＤ）９０４において、容器前駆体２００は、まだ開いている上部領域５０３を介して液体の食品または飲料品で満たされる。後続の方法ステップＤ）９０４において、上部領域５０３は超音波シールによって閉じられ、したがって屋根領域５０７もフィンシーム５０２を形成することによって得られる。方法ステップＦ）９０５において、閉じた容器５００の屋根領域５０７の第１の部分領域１０６が、接着によって開封補助具５０１に接合される。このようにして、図５の閉じた容器５００が得られる。
【０１４４】
図１０は、容器への開封補助具５０１の接着を測定するための測定装置１２００の引き抜き装置１０００の写真を示している。引き抜き装置１０００は、一端にクランプリング１００２を有している２つの関節ジョイントを有するアームであり、クランプリング１００２が開封補助具５０１をＩｎｂｕｓねじ１００１でクランプリング１００２に固定することによって受け入れることができる。
【０１４５】
図１１は、容器への開封補助具５０１の接着を測定するために本発明ではない容器１１０１の開封補助具５０１に固定された測定装置１２００の引き抜き装置１０００の写真を示している。ここで、容器１１０１の開封補助具５０１は、Ｉｎｂｕｓねじ１００１によってクランプリング１００２に固定されている。
【０１４６】
図１２は、容器への開封補助具５０１の接着を測定するための測定装置１２００の写真を示している。本発明ではない容器１１０１を見て取ることができ、その一端に図１１に示されるとおりの引き抜き装置１０００が固定されている。引き抜き装置１０００の他端は、測定ユニット１２０２に固定されている。開封補助具５０１は、圧力計１２０３およびハンドレバー１２０５によって調整することができる空気圧シリンダ１２０１の垂直上昇運動によって引っ張られる。結果として生じる力を、測定ユニット１２０２から読み取ることができる。引き抜き装置１０００は、上昇運動を偏向させ、開封補助具５０１に力を伝達する。開封補助具５０１を引っ張るとき、容器１１０１は、固定ユニット１２０４によって所定の位置に保持される。
【符号の説明】
【０１４７】
１００  本発明によるシート状複合体
１０１  外面
１０２  多数の溝のうちの溝
１０３  シーム領域
１０４  多数の溝のうちの第１の部分の溝
１０５  溝の凸状に湾曲した部分
１０６  屋根領域の第１の部分領域
１０７  第１の長さＬ１
１０８  第２の長さＬ２
１０９  長手方向
１１０  周方向
１１１  孔
１１２  屋根領域のさらなる部分領域
１１３  第３の長さＬ３
１１４  多数の溝線のうちの溝線によって境界付けられた三角形領域
１１５  第１の長手方向のエッジ
１１６  さらなる長手方向のエッジ
１１７  長手方向のエッジを形成しない長手方向の溝
１１８  平たくされた長手方向のエッジを形成する長手方向の溝
２００  本発明による容器前駆体
２０１  折り目
３０１  長手方向のシーム
４０１  内面
５００  本発明による閉じた容器
５０１  蓋付きの開封補助具
５０２  フィンシーム
５０３  上部領域
５０４  底部領域
５０５  丸みを帯びた長手方向のエッジ
５０６  丸みを帯びていない長手方向のエッジ
５０７  屋根領域
６０１  カラー適用
６０２  外側ポリマー層
６０３  キャリア層
６０４  ポリマー中間層
６０５  バリア層
６０６  内側ポリマー層
７００  シート状複合体を製造するための本発明による方法
７０１  方法ステップａ）
７０２  方法ステップｂ）
７０３  方法ステップｃ）
７０４  方法ステップｄ）
８００  容器前駆体を製造するための本発明による方法
８０１  方法ステップａ．
８０２  方法ステップｂ．
８０３  方法ステップｃ．
９００  閉じた容器を製造するための本発明による方法
９０１  方法ステップＡ）
９０２  方法ステップＢ）
９０３  方法ステップＣ）
９０４  方法ステップＤ）
９０５  方法ステップＥ）
１０００  引き抜き装置
１００１  Ｉｎｂｕｓねじ
１００２  クランプリング
１１０１  本発明でない容器
１２００  開封補助具の接着を測定するための測定装置
１２０１  空気圧シリンダ
１２０２  測定ユニット
１２０３  圧力計
１２０４  固定ユニット
１２０５  ハンドレバー
【図１】
2020531378.tif 000006
【図２】
2020531378.tif 000007
【図３】
2020531378.tif 000008
【図４】
2020531378.tif 000009
【図５】
2020531378.tif 000010
【図６】
2020531378.tif 000011
【図７】
2020531378.tif 000012
【図８】
2020531378.tif 000013
【図９】
2020531378.tif 000014
【図１０】
2020531378.tif 000015
【図１１】
2020531378.tif 000016
【図１２】
2020531378.tif 000017
【国際調査報告】
2020531378.tif 000018
2020531378.tif 000019
2020531378.tif 000020
2020531378.tif 000021